(57)【要約】      （修正有）【課題】種々の波長の光を使用した高感度欠陥検査機においても疑似欠陥を含む検出数が少ないために致命欠陥を確実に検出することができるマスクブランク用基板等を提供する。【解決手段】リソグラフィーに使用されるマスクブランク用基板であって、該マスクブランク用基板の転写パターンが形成される側の主表面における０．１４ｍｍ×０．１ｍｍの領域を、白色干渉計にて、ピクセル数６４０×４８０にて検出される空間周波数１×１０−２μｍ−１以上１μｍ−１以下におけるパワースペクトル密度が４×１０６ｎｍ４以下であり、１μｍ×１μｍの領域で検出される空間周波数１μｍ−１以上におけるパワースペクトル密度が１０ｎｍ４以下である。【選択図】図５
2015148807.tif 000002
【特許請求の範囲】
【請求項１】
リソグラフィーに使用されるマスクブランク用基板であって、
該マスクブランク用基板の転写パターンが形成される側の主表面における０．１４ｍｍ×０．１ｍｍの領域を白色干渉計にて、ピクセル数６４０×４８０で測定して得られる空間周波数１×１０−２μｍ−１以上１μｍ−１以下におけるパワースペクトル密度が４×１０６ｎｍ４以下であり、前記主表面における１μｍ×１μｍの領域を原子間力顕微鏡で測定して得られる空間周波数１μｍ−１以上におけるパワースペクトル密度が１０ｎｍ４以下である、マスクブランク用基板。
【請求項２】
前記主表面の１μｍ×１μｍの領域を原子間力顕微鏡で測定して得られる二乗平均平方根粗さ（Ｒｍｓ）が０．１３ｎｍ未満であることを特徴とする請求項１に記載のマスクブランク用基板。
【請求項３】
前記主表面の１μｍ×１μｍの領域を原子間力顕微鏡で測定して得られる空間周波数１μｍ−１以上１０μｍ−１以下におけるパワースペクトル密度が１ｎｍ４以上１０ｎｍ４以下であることを特徴とする請求項１又は２に記載のマスクブランク用基板。
【請求項４】
前記基板が、ＥＵＶリソグラフィーに使用されるマスクブランク用基板であることを特徴とする請求項１〜３のいずれか１項に記載のマスクブランク用基板。
【請求項５】
請求項１〜４のいずれか１項に記載のマスクブランク用基板の前記主表面上に、高屈折率層と低屈折率層とを交互に積層した多層反射膜を有することを特徴とする多層反射膜付き基板。
【請求項６】
前記多層反射膜上に保護膜を有することを特徴とする請求項５に記載の多層反射膜付き基板。
【請求項７】
リソグラフィーに使用されるマスクブランク用基板の主表面上に、高屈折率層と低屈折率層とを交互に積層した多層反射膜を有する多層反射膜付き基板であって、
前記多層反射膜が形成されている側の前記多層反射膜付き基板表面における０．１４ｍｍ×０．１ｍｍの領域を白色干渉計にて、ピクセル数６４０×４８０で測定して得られる空間周波数１×１０−２μｍ−１以上１μｍ−１以下におけるパワースペクトル密度が４×１０７ｎｍ４以下であり、前記多層反射膜付き基板表面における１μｍ×１μｍの領域を原子間力顕微鏡で測定して得られる空間周波数１μｍ−１以上１００μｍ−１以下におけるパワースペクトル密度が２０ｎｍ４以下であることを特徴とする多層反射膜付き基板。
【請求項８】
前記多層反射膜付き基板表面の１μｍ×１μｍの領域を原子間力顕微鏡で測定して得られる二乗平均平方根粗さ（Ｒｍｓ）が０．１３ｎｍ未満であることを特徴とする請求項７に記載の多層反射膜付き基板。
【請求項９】
前記多層反射膜上に保護膜を有することを特徴とする請求項７又は８に記載の多層反射膜付き基板。
【請求項１０】
請求項５〜９のいずれか１項に記載の多層反射膜付き基板の前記多層反射膜又は保護膜上に、転写パターンとなる吸収体膜を有することを特徴とする反射型マスクブランク。
【請求項１１】
請求項１０に記載の反射型マスクブランクにおける前記吸収体膜がパターニングされてなる吸収体パターンを、前記多層反射膜又は保護膜上に有することを特徴とする反射型マスク。
【請求項１２】
リソグラフィーに使用されるマスクブランク用基板の転写パターンが形成される側の主表面を、所定の表面形態が得られるように表面加工する表面加工工程を有するマスクブランク用基板の製造方法であって、
前記表面加工工程は、前記主表面における０．１４ｍｍ×０．１ｍｍの領域を、白色干渉計にて、ピクセル数６４０×４８０で測定して得られる空間周波数１×１０−２μｍ−１以上１μｍ−１以下におけるパワースペクトル密度が４×１０６ｎｍ４以下となり、かつ前記主表面における１μｍ×１μｍの領域を原子間力顕微鏡で測定して得られる空間周波数１μｍ−１以上におけるパワースペクトル密度が１０ｎｍ４以下となるように表面加工する工程であることを特徴とするマスクブランク用基板の製造方法。
【請求項１３】
前記表面加工工程は、前記主表面における０．１４ｍｍ×０．１ｍｍの領域を、白色干渉計にて、ピクセル数６４０×４８０で測定して得られる空間周波数１×１０−２μｍ−１以上１μｍ−１以下におけるパワースペクトル密度が４×１０６ｎｍ４以下となるように表面加工する中間空間周波数領域粗さ低減工程と、前記主表面における１μｍ×１μｍの領域を原子間力顕微鏡で測定して得られる空間周波数１μｍ−１以上におけるパワースペクトル密度が１０ｎｍ４以下となるように表面加工する高空間周波数領域粗さ低減工程とを有することを特徴とする請求項１２に記載のマスクブランク用基板の製造方法。
【請求項１４】
前記中間空間周波数領域粗さ低減工程の後に、前記高空間周波数領域粗さ低減工程を行うことを特徴とする請求項１３に記載のマスクブランク用基板の製造方法。
【請求項１５】
前記表面加工工程は、ＥＥＭ（Elastic Emission Machining）及び／又は触媒基準エッチング：ＣＡＲＥ（CAtalyst-Referred Etching）にて実施されることを特徴とする請求項１２〜１４のいずれか１項に記載のマスクブランク用基板の製造方法。
【請求項１６】
前記中間空間周波数領域粗さ低減工程は、ＥＥＭにて前記主表面を表面加工することにより実施されることを特徴とする請求項１３又は１４に記載のマスクブランク用基板の製造方法。
【請求項１７】
前記高空間周波数領域粗さ低減工程は、触媒基準エッチングにて前記主表面を表面加工することにより実施されることを特徴とする請求項１３〜１６のいずれか１項に記載のマスクブランク用基板の製造方法。
【請求項１８】
前記基板が、ＥＵＶリソグラフィーに使用されるマスクブランク用基板であることを特徴とする請求項１２〜１７のいずれか１項に記載のマスクブランク用基板の製造方法。
【請求項１９】
請求項１〜４のいずれか１項に記載のマスクブランク用基板又は請求項１２〜１８のいずれか１項に記載の製造方法により製造されたマスクブランク用基板の前記主表面上に、高屈折率層と低屈折率層とを交互に積層した多層反射膜を形成する多層反射膜形成工程を有することを特徴とする多層反射膜付き基板の製造方法。
【請求項２０】
前記多層反射膜形成工程は、イオンビームスパッタリング法により前記高屈折率層及び低屈折率層を交互に成膜することにより実施されることを特徴とする請求項１９に記載の多層反射膜付き基板の製造方法。
【請求項２１】
前記多層反射膜形成工程では、高屈折率材料と低屈折率材料のターゲットを用いたイオンビームスパッタリングにより、前記高屈折率材料と前記低屈折率材料のスパッタ粒子を前記主表面の法線に対して０度以上３０度以下の入射角度で交互に入射させて前記多層反射膜を形成することを特徴とする請求項２０に記載の多層反射膜付き基板の製造方法。
【請求項２２】
前記多層反射膜上に保護膜を形成する工程をさらに有することを特徴とする請求項１９〜２１のいずれか１項に記載の多層反射膜付き基板の製造方法。
【請求項２３】
請求項１１に記載の反射型マスクを用いて、露光装置を使用したリソグラフィープロセスを行い、被転写体上に転写パターンを形成する工程を有することを特徴とする半導体装置の製造方法。
【発明の詳細な説明】
【技術分野】
【０００１】
本発明は、高感度の欠陥検査装置を用いた欠陥検査において、基板の表面粗さに起因する疑似欠陥の検出を抑制し、異物や傷などの致命欠陥の発見を容易にすることが可能なマスクブランク用基板、当該基板から得られる多層反射膜付き基板、反射型マスクブランク、反射型マスク、前記マスクブランク用基板の製造方法及び前記多層反射膜付き基板の製造方法並びに前記反射型マスクを用いた半導体装置の製造方法に関する。
【背景技術】
【０００２】
近年、半導体産業において、半導体デバイスの高集積化に伴い、従来の紫外光を用いたフォトリソグラフィ法の転写限界を上回る微細パターンが必要とされてきている。このような微細パターン形成を可能とするため、極紫外（Extreme Ultra Violet：以下、「ＥＵＶ」と呼ぶ。）光を用いた露光技術であるＥＵＶリソグラフィーが有望視されている。ここで、ＥＵＶ光とは、軟Ｘ線領域又は真空紫外線領域の波長帯の光を指し、具体的には波長が０．２〜１００ｎｍ程度の光のことである。このＥＵＶリソグラフィーにおいて用いられる転写用マスクとして反射型マスクが提案されている。このような反射型マスクは、基板上に露光光を反射する多層反射膜が形成され、該多層反射膜上に露光光を吸収する吸収体膜がパターン状に形成されたものである。
【０００３】
当該反射型マスクは、基板と、当該基板上に形成された多層反射膜と、当該多層反射膜上に形成された吸収体膜を有する反射型マスクブランクから、フォトリソグラフィ法等により吸収体膜パターンを形成することによって製造される。
【０００４】
以上のように、リソグラフィー工程での微細化に対する要求が高まることにより、そのリソグラフィー工程での課題が顕著になりつつある。その１つが、リソグラフィー工程で用いられるマスクブランク用基板等の欠陥情報に関する問題である。
【０００５】
マスクブランク用基板は、近年のパターンの微細化に伴う欠陥品質の向上や、転写用マスクに求められる光学的特性の観点から、より高い平滑性を有することが要求されている。従来のマスクブランク用基板の表面加工方法としては、例えば、特許文献１〜３に記載されたようなものがある。
【０００６】
特許文献１には、平均一次粒子径が５０ｎｍ以下のコロイダルシリカ、酸および水を含み、ｐＨが０．５〜４の範囲になるように調整してなる研磨スラリーを用いて、ＳｉＯ２を主成分とするガラス基板の表面を、原子間力顕微鏡で測定した表面粗さＲｍｓが０．１５ｎｍ以下になるように研磨する、ガラス基板の研磨方法が記載されている。
【０００７】
特許文献２には、合成石英ガラス基板表面の高感度欠陥検査装置で検出される欠陥の生成を抑制するための、抑制コロイド溶液及び酸性アミノ酸を含んだ合成石英ガラス基板用の研磨剤が記載されている。
【０００８】
特許文献３には、石英ガラス基板を水素ラジカルエッチング装置内に載置し、石英ガラス基板に水素ラジカルを作用させて、表面平坦度をサブナノメータレベルで制御できるようにした、石英ガラス基板の表面平坦度を制御する方法が記載されている。
【０００９】
また、特許文献４には、ＥＵＶマスクブランクス用ガラス基板の製造方法において、ガラス基板表面の凹凸形状を測定し、凸部位の凸度に応じた加工条件で局所加工を施してガラス基板表面の平坦度を制御し、さらに局所加工が施されたガラス基板表面に対してＥＥＭ等の非接触研磨を実施することにより、局所加工により生じた面荒れの改善や表面欠陥の除去を行うことが記載されている。
【００１０】
従来は、例えばこれらの方法によって、マスクブランク用基板を表面加工し、その表面の平坦度を高めている。
【００１１】
なお、特許文献５及び６には、ＳｉＣやサファイア、ＧａＮ等の半導体基板の平坦化のために、ＣＡＲＥ（触媒基準エッチング）を適用することが記載されている。
【先行技術文献】
【特許文献】
【００１２】
【特許文献１】特開２００６−３５４１３号公報
【特許文献２】特開２００９−２９７８１４号公報
【特許文献３】特開２００８−９４６４９号公報
【特許文献４】特許第４２１９７１８号公報
【特許文献５】特許第４５０６３９９号公報
【特許文献６】特開２００９−１１７７８２号公報
【発明の概要】
【発明が解決しようとする課題】
【００１３】
ＡｒＦエキシマレーザー、ＥＵＶ光を使用したリソグラフィーにおける急速なパターンの微細化に伴い、バイナリー型マスクや位相シフト型マスクのような透過型マスク（オプティカルマスクとも言う。）や、反射型マスクであるＥＵＶマスクの欠陥サイズ（Defect Size）も年々微細になり、このような微細欠陥を発見するために、欠陥検査で使用する検査光源波長は露光光の光源波長に近づきつつある。
【００１４】
例えば、オプティカルマスクや、その原版であるマスクブランク及びサブストレートの欠陥検査装置としては、検査光源波長の短波長化が進み、その検査波長が１９３ｎｍである高感度欠陥検査装置が普及しつつあり、ＥＵＶマスクや、その原版であるＥＵＶマスクブランク及びサブストレートの欠陥検査装置としては、検査光源波長が２６６ｎｍ、１９３ｎｍ、１３．５ｎｍとする高感度欠陥検査装置が普及、又は提案されている。
【００１５】
ここで、従来の転写用マスクに用いられる基板の主表面は、例えば［背景技術］で述べた方法で表面加工されてその平坦度、表面粗さ（平滑度）が高められている。そして、その平滑度の指標としては、Ｒｍｓ（二乗平均平方根粗さ）及びＲｍａｘ（最大粗さ）に代表される表面粗さが使用されている。しかし、上述した高感度欠陥検査装置の検出感度が高いため、欠陥品質の向上の観点からいくらＲｍｓ及びＲｍａｘに準拠する平滑度を高めても、基板主表面の欠陥検査を行うと疑似欠陥が検出され、欠陥検出数（欠陥検出数＝致命欠陥数＋疑似欠陥数）が多くなるという問題が生じている。
【００１６】
ここでいう疑似欠陥とは、パターン転写に影響しない基板表面上の許容される凹凸であって、高感度欠陥検査装置で検査した場合に、欠陥と誤判定されてしまうものをいう。欠陥検査において、このような疑似欠陥が多数検出されると、パターン転写に影響のある致命欠陥が多数の疑似欠陥に埋もれてしまい、致命欠陥を発見することができなくなる。例えば、現在普及しつつある検査光源波長が２６６ｎｍ、１９３ｎｍあるいは１３．５ｎｍとする欠陥検査装置では、例えば１３２ｍｍ×１３２ｍｍの測定領域において、欠陥検出数が１００，０００個を超えてしまい、致命欠陥の有無を検査することができない。欠陥検査における致命欠陥の看過は、その後の半導体装置の量産過程において不良を引き起こし、無用な労力と経済的な損失をまねくことになる。
【００１７】
そこで本発明は、種々の波長の光を使用した高感度欠陥検査機においても疑似欠陥を含む欠陥検出数が少ないために致命欠陥を確実に検出することができるマスクブランク用基板、当該基板を使用して得られる多層反射膜付き基板、反射型マスクブランク及び反射型マスク、並びに前記マスクブランク用基板の製造方法、前記多層反射膜付き基板の製造方法及び前記反射型マスクを使用した半導体装置の製造方法を提供することを目的とする。
【課題を解決するための手段】
【００１８】
マスクブランク用基板の表面形態は非常に微細であり、その形態を種々の波長の波に分けて把握することができ、低空間周波数、中間空間周波数及び高空間周波数の領域に分けることができる。マスクブランク用基板、特にEUVマスクブランク用基板表面については、転写性能、欠陥検査性能等の観点から、表面形態に関する細かな仕様が決められている。
【００１９】
（１）低空間周波数領域（Low spatial frequency roughness、LSFR）・・・形状・平坦度について、転写パターンの位置精度の視点から、１３２ｍｍ×１３２ｍｍの測定領域において、３０ｎｍ以下が要求されている。
（２）中間空間周波数領域（Mid spatial frequency roughness、MSFR）・・・この領域におけるうねりは、パターン転写時に発生するフレアーと呼ばれる迷光によるパターンコントラストの低下が生じるため、空間波長２μｍ以上１ｍｍ以下において、２００μｒａｄ以下が要求されている。
（３）高空間周波数領域（High spatial frequency roughness、HSFR）・・・基板上に形成される多層反射膜の反射率特性の観点から、表面粗さについてRms（二乗平均平方根粗さ）で０．１５ｎｍ以下が要求されている。
【００２０】
従来、高平坦度、高平滑度を得るためにさまざまな加工方法が提案されてきたが、上記基板表面の表面形態（LSFR、MSFR、HSFR）を確実に得ることができる加工方法は確立されていなかった。またこれらの表面形態と高感度欠陥検査装置による疑似欠陥を含む欠陥検出数との関連については、全く知られていなかった。
【００２１】
今般本発明者らは、上記課題を解決するために鋭意検討した結果、高感度欠陥検査装置の検査光源波長に対し、所定の空間周波数（または空間波長）成分の粗さが疑似欠陥を含む欠陥検出数と関連していることを見出した。そこで、基板主表面の表面上の粗さ（凹凸）成分のうち、高感度欠陥検査装置が疑似欠陥と誤判定してしまう粗さ成分の空間周波数を特定し、該空間周波数（MSFR及びHSFRのいずれか）における振幅強度（パワースペクトル密度）を管理することで、欠陥検査における疑似欠陥を含む欠陥検出数を抑制することができる。
【００２２】
すなわち本発明は、以下の構成を有する。
（構成１）
本発明の構成１は、リソグラフィーに使用されるマスクブランク用基板であって、該マスクブランク用基板の転写パターンが形成される側の主表面における０．１４ｍｍ×０．１ｍｍの領域を白色干渉計にて、ピクセル数６４０×４８０で測定して得られる空間周波数１×１０−２μｍ−１以上１μｍ−１以下におけるパワースペクトル密度が４×１０６ｎｍ４以下であり、前記主表面における１μｍ×１μｍの領域を原子間力顕微鏡で測定して得られる空間周波数１μｍ−１以上におけるパワースペクトル密度が１０ｎｍ４以下である、マスクブランク用基板である。
【００２３】
上記構成１によれば、マスクブランク用基板の主表面における０．１４ｍｍ×０．１ｍｍの領域を白色干渉計にて、ピクセル数６４０×４８０にて検出される中間空間周波数領域（１×１０−２μｍ−１以上１μｍ−１以下）の粗さ成分の振幅強度であるパワースペクトル密度（ＰＳＤ）を４×１０６ｎｍ４以下とし、かつ１μｍ×１μｍの領域で検出される高空間周波数領域（１μｍ−１以上）の粗さ成分のパワースペクトル密度を１０ｎｍ４以下とすることにより、１５０ｎｍ〜３６５ｎｍの波長領域の検査光（たとえば、波長２６６ｎｍのＵＶレーザー、１９３ｎｍのＡｒＦエキシマレーザー）や１３．５ｎｍのＥＵＶ光を用いる高感度欠陥検査装置を使用しての欠陥検査における疑似欠陥の検出を抑制することができ、これにより致命欠陥の顕在化を図ることができる。特に、１３．５ｎｍのＥＵＶ光を用いた高感度欠陥検査装置によって、前記マスクブランク用基板上に多層反射膜を形成して得られる多層反射膜付き基板の表面の欠陥検査を行う際に、とくに多層反射膜の粗さにより生じる散乱（スペックル）を抑制することができるので、高感度検査の条件（たとえば、ＳＥＶＤ（球相当直径：Ｓｐｈｅｒｅ  Ｅｑｕｉｖａｌｅｎｔ  Ｖｏｌｕｍｅ  Ｄｉａｍｅｔｅｒ）換算で１５ｎｍサイズの欠陥を検出できる検査感度条件）での欠陥検査においてスペックルの影響を低減させ、欠陥検査を確実に行うことができるマスクブランク用基板を得ることができる。
【００２４】
（構成２）
本発明の構成２は、前記主表面の１μｍ×１μｍの領域を原子間力顕微鏡で測定して得られる二乗平均平方根粗さ（Ｒｍｓ）が０．１３ｎｍ未満であることを特徴とする構成１に記載のマスクブランク用基板である。
【００２５】
上記構成２によれば、二乗平均平方根粗さを所定値以下にすることによって、マスクブランク用基板上に多層反射膜を形成したときに、多層反射膜表面もマスクブランク用基板表面と同等の表面粗さとなるので、ＥＵＶ光に対する多層反射膜の反射率特性を高くすることができる。
【００２６】
（構成３）
本発明の構成３は、前記主表面の１μｍ×１μｍの領域を原子間力顕微鏡で測定して得られる空間周波数１μｍ−１以上１０μｍ−１以下におけるパワースペクトル密度が１ｎｍ４以上１０ｎｍ４以下であることを特徴とする構成１又は２に記載のマスクブランク用基板である。
【００２７】
上記構成３によれば、このような空間周波数の領域におけるＰＳＤを前記範囲とすることによって、１５０ｎｍ〜３６５ｎｍの波長領域（例えば、２６６ｎｍ、１９３ｎｍ）の検査光源波長の高感度欠陥検査装置を使用しての欠陥検査において、疑似欠陥を含む欠陥検出数を低減することができる。
【００２８】
（構成４）
本発明の構成４は、前記基板が、ＥＵＶリソグラフィーに使用されるマスクブランク用基板であることを特徴とする構成１〜３のいずれかに記載のマスクブランク用基板である。
【００２９】
上記構成４によれば、ＥＵＶリソグラフィーに使用されるマスクブランク用基板とすると、前記主表面上に形成される多層反射膜表面の表面形態も高平滑となるので、当該多層反射膜のＥＵＶ光に対する反射率特性も良好となり、ＥＵＶリソグラフィーに好適である。
【００３０】
（構成５）
本発明の構成５は、構成１〜４のいずれかに記載のマスクブランク用基板の前記主表面上に、高屈折率層と低屈折率層とを交互に積層した多層反射膜を有することを特徴とする多層反射膜付き基板である。
【００３１】
上記構成５によれば、前記主表面上に形成される多層反射膜表面の表面形態も高平滑となるので、そのＥＵＶ光に対する反射率特性も良好となる。また、多層反射膜付き基板において、例えば、検査光源波長として２６６ｎｍ、１９３ｎｍあるいは１３．５ｎｍの光を用いる高感度欠陥検査装置を使用しての多層反射膜表面の欠陥検査における疑似欠陥を含む欠陥検出数を大幅に低減することができ、さらに致命欠陥の顕著化を図ることができる。
【００３２】
（構成６）
本発明の構成６は、前記多層反射膜上に保護膜を有することを特徴とする構成５に記載の多層反射膜付き基板である。
【００３３】
上記構成６によれば、前記多層反射膜上に保護膜を有することにより、転写用マスク（ＥＵＶマスク）を製造する際の多層反射膜表面へのダメージを抑制することができるので、ＥＵＶ光に対する多層反射膜の反射率特性が更に良好となる。また、多層反射膜付き基板において、例えば、検査光源波長として２６６ｎｍ、１９３ｎｍあるいは１３．５ｎｍの光を用いる高感度欠陥検査装置を使用しての保護膜表面の欠陥検査における疑似欠陥を含む欠陥検出数を大幅に低減することができ、さらに致命欠陥の顕著化を図ることができる。
【００３４】
（構成７）
本発明の構成７は、リソグラフィーに使用されるマスクブランク用基板の主表面上に、高屈折率層と低屈折率層とを交互に積層した多層反射膜を有する多層反射膜付き基板であって、前記多層反射膜が形成されている側の前記多層反射膜付き基板表面における０．１４ｍｍ×０．１ｍｍの領域を白色干渉計にて、ピクセル数６４０×４８０で測定して得られる空間周波数１×１０−２μｍ−１以上１μｍ−１以下におけるパワースペクトル密度が４×１０７ｎｍ４以下であり、前記多層反射膜付き基板表面における１μｍ×１μｍの領域を原子間力顕微鏡で測定して得られる空間周波数１μｍ−１以上１００μｍ−１以下におけるパワースペクトル密度が２０ｎｍ４以下であることを特徴とする多層反射膜付き基板である。
【００３５】
上記構成７によれば、多層反射膜が形成されている側の多層反射膜付き基板表面における０．１４ｍｍ×０．１ｍｍの領域を白色干渉計にて、ピクセル数６４０×４８０にて検出される中間空間周波数領域（１×１０−２μｍ−１以上１μｍ−１以下）の粗さ成分の振幅強度であるパワースペクトル密度（ＰＳＤ）を４×１０７ｎｍ４以下とし、かつ１μｍ×１μｍの領域で検出される高空間周波数領域（１μｍ−１以上）の粗さ成分のパワースペクトル密度を２０ｎｍ４以下とすることにより、１５０ｎｍ〜３６５ｎｍの波長領域の検査光（たとえば、波長２６６ｎｍのＵＶレーザー、１９３ｎｍのＡｒＦエキシマレーザー）や１３．５ｎｍのＥＵＶ光を用いる高感度欠陥検査装置を使用しての欠陥検査における疑似欠陥の検出を抑制することができ、これにより致命欠陥の顕在化を図ることができる。特に、１３．５ｎｍのＥＵＶ光を用いた高感度欠陥検査装置によって、多層反射膜付き基板表面の欠陥検査を行う際に、多層反射膜付き基板表面の散乱を抑制することができるので、高感度検査条件（たとえば、ＳＥＶＤ換算で１５ｎｍサイズの欠陥を検出できる検査感度条件）での欠陥検査を確実に行うことができる多層反射膜付き基板を得ることができる。
【００３６】
（構成８）
本発明の構成８は、前記多層反射膜付き基板表面の１μｍ×１μｍの領域を原子間力顕微鏡で測定して得られる二乗平均平方根粗さ（Ｒｍｓ）が０．１３ｎｍ未満であることを特徴とする構成７に記載の多層反射膜付き基板である。
【００３７】
上記構成８によれば、二乗平均平方根粗さを所定値以下にすることによって、ＥＵＶ光に対する多層反射膜の反射率特性を高くすることができる。
【００３８】
（構成９）
本発明の構成９は、前記多層反射膜上に保護膜を有することを特徴とする構成７又は８に記載の多層反射膜付き基板である。
【００３９】
上記構成９によれば、前記多層反射膜上に保護膜を有することにより、転写用マスク（ＥＵＶマスク）を製造する際の多層反射膜表面へのダメージを抑制することができるので、ＥＵＶ光に対する多層反射膜の反射率特性が更に良好となる。また、多層反射膜付き基板において、例えば、検査光源波長として２６６ｎｍ、１９３ｎｍあるいは１３．５ｎｍの光を用いる高感度欠陥検査装置を使用しての保護膜表面の欠陥検査における疑似欠陥を含む欠陥検出数を大幅に低減することができ、さらに致命欠陥の顕著化を図ることができる。また、１３．５ｎｍのＥＵＶ光を用いた高感度欠陥検査装置によって、保護膜表面の欠陥検査を行う際に、保護膜表面の散乱を抑制することができるので、高感度欠陥検査条件（たとえば、ＳＥＶＤ換算で１５ｎｍサイズの欠陥を検出できる検査感度条件）での欠陥検査を確実に行うことができる。
【００４０】
（構成１０）
本発明の構成１０は、構成５〜９のいずれかに記載の多層反射膜付き基板の前記多層反射膜又は保護膜上に、転写パターンとなる吸収体膜を有することを特徴とする反射型マスクブランクである。
【００４１】
上記構成１０によれば、反射型マスクブランクにおいて、検査光源波長として２６６ｎｍ、１９３ｎｍあるいは１３．５ｎｍの光を用いる高感度欠陥検査装置を使用しての欠陥検査における疑似欠陥を含む欠陥検出数を低減することができ、さらに致命欠陥の顕在化を図ることができる。
【００４２】
（構成１１）
本発明の構成１１は、構成１０に記載の反射型マスクブランクにおける前記吸収体膜がパターニングされてなる吸収体パターンを、前記多層反射膜又は保護膜上に有することを特徴とする反射型マスクである。
【００４３】
上記構成１１によれば、反射型マスクにおいて、高感度欠陥検査装置を使用しての欠陥検査における疑似欠陥を含む欠陥検出数を低減することができ、さらに致命欠陥の顕在化を図ることができる。
【００４４】
（構成１２）
本発明の構成１２は、リソグラフィーに使用されるマスクブランク用基板の転写パターンが形成される側の主表面を、所定の表面形態が得られるように表面加工する表面加工工程を有するマスクブランク用基板の製造方法であって、前記表面加工工程は、前記主表面における０．１４ｍｍ×０．１ｍｍの領域を、白色干渉計にて、ピクセル数６４０×４８０で測定して得られる空間周波数１×１０−２μｍ−１以上１μｍ−１以下におけるパワースペクトル密度が４×１０６ｎｍ４以下となり、かつ前記主表面における１μｍ×１μｍの領域を原子間力顕微鏡で測定して得られる空間周波数１μｍ−１以上におけるパワースペクトル密度が１０ｎｍ４以下となるように表面加工する工程であることを特徴とするマスクブランク用基板の製造方法である。
【００４５】
上記構成１２によれば、リソグラフィーに使用されるマスクブランク用基板において、その転写パターンが形成される側の主表面における０．１４ｍｍ×０．１ｍｍの領域を、白色干渉計にて、ピクセル数６４０×４８０で測定される中間空間周波数領域のＰＳＤが４×１０６ｎｍ４以下となり、かつ１μｍ×１μｍの領域で検出される高空間周波数領域のＰＳＤが１０ｎｍ４以下となるように所定の表面加工を実施することによって、上記１５０ｎｍ〜３６５ｎｍの波長領域の検査光（例えば、波長２６６ｎｍのＵＶレーザー、１９３ｎｍのＡｒＦエキシマレーザー）や１３．５ｎｍのＥＵＶ光を用いる高感度欠陥検査装置を使用しての欠陥検査における疑似欠陥を含む欠陥検出数を低減することができ、さらに致命欠陥の顕在化を図ることができる本発明のマスクブランク用基板を製造することができる。特に、１３．５ｎｍのＥＵＶ光を用いた高感度欠陥検査装置によって、多層反射膜付き基板表面の欠陥検査を行う際に、多層反射膜付き基板表面の散乱を抑制することができるので、高感度検査の条件（たとえば、ＳＥＶＤ換算で１５ｎｍサイズの欠陥を検出できる検査感度条件）での欠陥検査を確実に行うことができるマスクブランク用基板を得ることができる
【００４６】
（構成１３）
本発明の構成１３は、前記表面加工工程は、前記主表面における０．１４ｍｍ×０．１ｍｍの領域を、白色干渉計にて、ピクセル数６４０×４８０で測定して得られる空間周波数１×１０−２μｍ−１以上１μｍ−１以下におけるパワースペクトル密度が４×１０６ｎｍ４以下となるように表面加工する中間空間周波数領域粗さ低減工程と、前記主表面における１μｍ×１μｍの領域を原子間力顕微鏡で測定して得られる空間周波数１μｍ−１以上におけるパワースペクトル密度が１０ｎｍ４以下となるように表面加工する高空間周波数領域粗さ低減工程とを有することを特徴とする構成１２に記載のマスクブランク用基板の製造方法である。
【００４７】
上記構成１３によれば、中間空間周波数領域における粗さ低減及び高空間周波数領域における粗さ低減の二つの表面加工工程を実施することにより、好適に上記ＰＳＤの条件を満たすマスクブランク用基板を製造することができる。
【００４８】
（構成１４）
本発明の構成１４は、前記中間空間周波数領域粗さ低減工程の後に、前記高空間周波数領域粗さ低減工程を行うことを特徴とする構成１３に記載のマスクブランク用基板の製造方法である。
【００４９】
上記構成１４によれば、中間空間周波数領域粗さ低減工程、高空間周波数領域粗さ低減工程の順に表面加工を実施することによって、高空間周波数領域粗さ低減工程の表面加工によっては、中間空間周波数領域粗さは変化を受けにくいので、両領域の粗さを有効に低減させ、本発明のマスクブランク用基板を製造することができる。
【００５０】
（構成１５）
本発明の構成１５は、前記表面加工工程は、ＥＥＭ（Elastic Emission Machining）及び／又は触媒基準エッチング：ＣＡＲＥ（CAtalyst-Referred Etching）にて実施されることを特徴とする構成１２〜１４のいずれかに記載のマスクブランク用基板の製造方法である。
【００５１】
上記構成１５によれば、表面加工工程をＥＥＭ及び／又はＣＡＲＥにより実施することによって、中間空間周波数領域及び高空間周波数領域の粗さを有効に低減させることができる。
【００５２】
（構成１６）
本発明の構成１６は、前記中間空間周波数領域粗さ低減工程は、ＥＥＭにて前記主表面を表面加工することにより実施されることを特徴とする構成１３又は１４に記載のマスクブランク用基板の製造方法である。
【００５３】
上記構成１６によれば、ＥＥＭは中間空間周波数領域の粗さ低減に好適であるので、中間空間周波数領域の粗さを特に好適に低減させたマスクブランク用基板を製造することができる。
【００５４】
（構成１７）
本発明の構成１７は、前記高空間周波数領域粗さ低減工程は、触媒基準エッチングにて前記主表面を表面加工することにより実施されることを特徴とする構成１３〜１６のいずれかに記載のマスクブランク用基板の製造方法である。
【００５５】
上記構成１７によれば、触媒基準エッチングは高空間周波数領域の粗さ低減に好適であるので、高空間周波数領域の粗さを特に好適に低減させたマスクブランク用基板を製造することができる。
【００５６】
（構成１８）
本発明の構成１８は、前記基板が、ＥＵＶリソグラフィーに使用されるマスクブランク用基板であることを特徴とする構成１２〜１７のいずれかに記載のマスクブランク用基板の製造方法である。
【００５７】
上記構成１８よれば、ＥＵＶリソグラフィーに使用されるマスクブランク用基板とすると、前記主表面上に形成される多層反射膜表面の表面形態も高平滑となるので、当該多層反射膜のＥＵＶ光に対する反射率特性も良好となり、ＥＵＶリソグラフィーに好適である。
【００５８】
（構成１９）
本発明の構成１９は、構成１〜４のいずれかに記載のマスクブランク用基板又は構成１２〜１８のいずれかに記載の製造方法により製造されたマスクブランク用基板の前記主表面上に、高屈折率層と低屈折率層とを交互に積層した多層反射膜を形成する多層反射膜形成工程を有することを特徴とする多層反射膜付き基板の製造方法である。
【００５９】
上記構成１９によれば、前記主表面上に形成される多層反射膜表面の表面形態も高平滑となるので、ＥＵＶ光に対する反射率特性も良好となる。また、多層反射膜付き基板において、例えば、検査光源波長として２６６ｎｍ、１９３ｎｍあるいは１３．５ｎｍの光を用いる高感度欠陥検査装置を使用しての多層反射膜表面の欠陥検査における疑似欠陥を含む欠陥検出数を低減することができ、さらに致命欠陥の顕在化を図ることができる。特に、１３．５ｎｍのＥＵＶ光を用いた高感度欠陥検査装置によって、多層反射膜付き基板表面の欠陥検査を行う際に、多層反射膜付き基板表面の散乱を抑制することができるので、高感度検査条件（たとえば、ＳＥＶＤ換算で１５ｎｍサイズの欠陥を検出できる検査感度条件）での欠陥検査を確実に行うことができる多層反射膜付き基板を得ることができる。
【００６０】
（構成２０）
本発明の構成２０は、前記多層反射膜形成工程は、イオンビームスパッタリング法により前記高屈折率層及び低屈折率層を交互に成膜することにより実施されることを特徴とする構成１９に記載の多層反射膜付き基板の製造方法である。
【００６１】
上記構成２０によれば、イオンビームスパッタリング法により高屈折率層及び低屈折率層の交互積層体を形成することにより、平滑性に優れ、それゆえＥＵＶ光反射率特性に優れた多層反射膜を有する多層反射膜付き基板を効率的に製造することができる。
【００６２】
（構成２１）
本発明の構成２１は、前記多層反射膜形成工程では、高屈折率材料と低屈折率材料のターゲットを用いたイオンビームスパッタリングにより、前記高屈折率材料と前記低屈折率材料のスパッタ粒子を前記主表面の法線に対して０度以上３０度以下の入射角度で交互に入射させて前記多層反射膜を形成することを特徴とする構成２０に記載の多層反射膜付き基板の製造方法である。 
【００６３】
上記構成２１によれば、高屈折率材料と低屈折率材料のターゲットを用いたイオンビームスパッタリングにより、高屈折率材料と低屈折率材料のスパッタ粒子を基板主表面の法線に対して０度以上３０度以下の入射角度で交互に入射させて多層反射膜を形成することにより、さらに平滑性に優れ、ＥＵＶ光反射率特性に優れた多層反射膜を有する多層反射膜付き基板を効率的に製造することができる。
【００６４】
（構成２２）
本発明の構成２２は、前記多層反射膜上に保護膜を形成する工程をさらに有することを特徴とする構成１９〜２１のいずれかに記載の多層反射膜付き基板の製造方法である。
【００６５】
上記構成２２によれば、前記多層反射膜上に保護膜を形成することにより、転写用マスク（ＥＵＶマスク）を製造する際の多層反射膜表面へのダメージを抑制することができるので、ＥＵＶ光に対する多層反射膜の反射率特性が更に良好となる。また、多層反射膜付き基板において、例えば、検査光源波長として２６６ｎｍ、１９３ｎｍあるいは１３．５ｎｍの光を用いる高感度欠陥検査装置を使用しての保護膜表面の欠陥検査における疑似欠陥を含む欠陥検出数を低減することができ、さらに致命欠陥の顕在化を図ることができる。
【００６６】
（構成２３）
本発明の構成２３は、構成１１に記載の反射型マスクを用いて、露光装置を使用したリソグラフィープロセスを行い、被転写体上に転写パターンを形成する工程を有することを特徴とする半導体装置の製造方法である。
【００６７】
上記構成２３によれば、高感度の欠陥検査装置を用いた欠陥検査において、異物や傷などの致命欠陥を排除した反射型マスクを使用でき、また前記検査において疑似欠陥を含む欠陥検出数は大幅に低減されて、余計なコストが削減されている。それゆえ、半導体基板等の被転写体上に形成されたレジスト膜に、前記マスクを使用して転写する回路パターン等の転写パターンに欠陥がなく、しかも微細でかつ高精度の転写パターンを有する半導体装置を経済的に製造することができる。
【発明の効果】
【００６８】
本発明によれば、種々の波長の光を使用する高感度欠陥検査機においても疑似欠陥を含む欠陥検出数が少ないために致命欠陥を確実に検出することができるマスクブランク用基板、当該基板を使用して得られる多層反射膜付き基板、反射型マスクブランク及び反射型マスク、並びに前記マスクブランク用基板の製造方法、前記多層反射膜付き基板の製造方法及び前記反射型マスクを使用した半導体装置の製造方法が提供される。
【図面の簡単な説明】
【００６９】
【図１】図１（ａ）は、本発明の一実施形態に係るマスクブランク用基板１０を示す斜視図である。図１（ｂ）は、本実施形態のマスクブランク用基板１０を示す断面模式図である。
【図２】本発明の一実施形態に係る多層反射膜付き基板の構成の一例を示す断面模式図である。
【図３】本発明の一実施形態に係る反射型マスクブランクの構成の一例を示す断面模式図である。
【図４】本発明の一実施形態に係る反射型マスクの一例を示す断面模式図である。
【図５】実施例１における、ＥＥＭ加工したガラス基板及び未加工のガラス基板の主表面における０．１４ｍｍ×０．１ｍｍの領域を、白色干渉計により、ピクセル数６４０×４８０で、パワースペクトル密度測定した結果を示す図である。
【図６】実施例１における、ＥＥＭ加工したガラス基板及び未加工のガラス基板の、１μｍ×１μｍの領域について原子間力顕微鏡によりパワースペクトル密度を測定した結果を示す図である。
【図７】代表的なＣＡＲＥ加工装置の模式図である。
【図８】実施例１における、ＥＥＭ加工及びＣＡＲＥ加工を経たマスクブランク用基板の、１μｍ×１μｍの領域について原子間力顕微鏡によりパワースペクトル密度を測定した結果、並びに、比較例１における、ＭＲＦ・両面タッチ研磨加工を経たマスクブランク用基板の、１μｍ×１μｍの領域について原子間力顕微鏡によりパワースペクトル密度を測定した結果を示す図である。
【発明を実施するための形態】
【００７０】
[マスクブランク用基板]
まず、本発明の一実施形態に係るマスクブランク用基板について以下に説明する。
【００７１】
図１（ａ）は、本実施形態のマスクブランク用基板１０を示す斜視図である。図１（ｂ）は、本実施形態のマスクブランク用基板１０を示す断面模式図である。
【００７２】
マスクブランク用基板１０（または、単に基板１０とも称す。）は、矩形状の板状体であり、２つの対向主表面２と、端面１とを有する。２つの対向主表面２は、この板状体の上面及び下面であり、互いに対向するように形成されている。また、２つの対向主表面２の少なくとも一方は、転写パターンが形成されるべき主表面である。
【００７３】
端面１は、この板状体の側面であり、対向主表面２の外縁に隣接する。端面１は、平面状の端面部分１ｄ、及び曲面状の端面部分１ｆを有する。平面状の端面部分１ｄは、一方の対向主表面２の辺と、他方の対向主表面２の辺とを接続する面であり、側面部１ａ、及び面取斜面部１ｂを含む。側面部１ａは、平面状の端面部分１ｄにおける、対向主表面２とほぼ垂直な部分（Ｔ面）である。面取斜面部１ｂは、側面部１ａと対向主表面２との間における面取りされた部分（Ｃ面）であり、側面部１ａと対向主表面２との間に形成される。
【００７４】
曲面状の端面部分１ｆは、基板１０を平面視したときに、基板１０の角部１０ａ近傍に隣接する部分（Ｒ部）であり、側面部１ｃ及び面取斜面部１ｅを含む。ここで、基板１０を平面視するとは、例えば、対向主表面２に対して垂直な方向から、基板１０を見ることである。また、基板１０の角部１０ａとは、例えば、対向主表面２の外縁における、２辺の交点近傍である。２辺の交点とは、２辺のそれぞれの延長線の交点であってよい。本例において、曲面状の端面部分１ｆは、基板１０の角部１０ａを丸めることにより、曲面状に形成されている。
【００７５】
本発明は、上記課題を達成するために、少なくとも転写パターンが形成される側の主表面、即ち、後述するように反射型マスクブランク３０においては、多層反射膜２１、保護膜２２、吸収体膜２４が形成される側の主表面が、特定の空間周波数領域における特定のパワースペクトル密度（Power Spectrum Density : PSD）を有していることを特徴とする。
【００７６】
以下、本発明のマスクブランク用基板１０の主表面の表面形態を示すパラメーターであるパワースペクトル密度（Power Spectrum Density : PSD）及びその他の本発明のマスクブランク用基板１０が満たしていることが好ましいパラメーターである表面粗さ（Ｒｍｓ）及び平坦度について説明する。
【００７７】
<パワースペクトル密度>
マスクブランク用基板１０の表面を、例えば白色干渉計や、原子間力顕微鏡で測定して得られた前記基板表面の凹凸をフーリエ変換することにより、前記凹凸を所定の空間周波数での振幅強度で表すことができる。これは、前記凹凸（つまり基板表面の微細形態）の測定データを、所定の空間周波数の波の和として表す、つまり基板の表面形態を所定の空間周波数の波に分けていくものである。
【００７８】
このようなパワースペクトル解析は、前記基板の微細な表面形態を数値化することができる。Ｚ（ｘ，ｙ）を前記表面形態における特定のｘ、ｙ座標における高さのデータ（数値）とすると、そのフーリエ変換は下式（２）で与えられる。
【００７９】
【数１】
2015148807.tif 000003
【００８０】
ここで、Ｎx，Ｎyは、ｘ方向とｙ方向のデータの数である。ｕ＝０、１、２・・・Ｎx−１、ｖ＝０、１、２・・・Ｎy−１であり、このとき空間周波数ｆは、下式（３）で与えられる。
【００８１】
【数２】
2015148807.tif 000004
（式（３）において、ｄｘはｘ方向の最小分解能であり、ｄｙはｙ方向の最小分解能である）
【００８２】
このときのパワースペクトル密度ＰＳＤは下式（４）で与えられる。
【００８３】
【数３】
2015148807.tif 000005
【００８４】
このパワースペクトル解析は、基板の表面状態の変化を単純な高さの変化としてだけでなく、その空間周波数での変化として把握することができる点で優れており、原子レベルでの微視的な反応などが基板表面に与える影響を解析する手法である。
【００８５】
そして、本発明のマスクブランク用基板１０は、上記目的を達成するために、転写パターンが形成される側の主表面における０．１４ｍｍ×０．１ｍｍの領域を、白色干渉計にて、ピクセル数６４０×４８０で測定して得られる空間周波数１×１０−２μｍ−１以上１μｍ−１以下の領域でのＰＳＤを４×１０６ｎｍ４以下とし、かつ１μｍ×１μｍの領域を原子間力顕微鏡で測定して得られる１μｍ−１以上の領域でのＰＳＤを１０ｎｍ４以下とする。
【００８６】
本明細書においては、前記０．１４ｍｍ×０．１ｍｍの領域、及び前記１μｍ×１μｍの領域は、マスクブランク用基板１０の中心の領域とする。例えばマスクブランク用基板１０の主表面が長方形の形状をしていれば、前記中心とは前記長方形の対角線の交点である。すなわち、前記交点と前記領域における中心（領域の中心も前記基板の中心と同様である）とが一致する。後述する多層反射膜、保護膜や吸収体膜についても同様である。
【００８７】
また、空間周波数１×１０−２μｍ−１以上１μｍ−１以下の領域を観測するには、白色干渉計で０．１４ｍｍ×０．１ｍｍの領域を、ピクセル数６４０×４８０で観測するのがデータの信頼性が高く、１μｍ−１以上１×１０２μｍ−１以下の領域を観測するには、原子間力顕微鏡で１μｍ×１μｍの領域を観測するのがデータの信頼性が高い。本発明においては、以上言及した各空間周波数の領域におけるＰＳＤのデータは、それぞれ信頼性が高いと言及した測定条件（測定視野等）で観測して得るものとする。
【００８８】
検査光源波長として１５０ｎｍ〜３６５ｎｍの波長領域から選択される波長（例えば、２６６ｎｍ、１９３ｎｍ）、ＥＵＶ光（例えば、１３．５ｎｍといった波長の光）を使用する高感度欠陥検査装置は、上記の１μｍ−１以上の高空間周波数領域の粗さを疑似欠陥として誤検出しやすいため、これらの領域における粗さ（振幅強度であるＰＳＤ）を一定値以下に抑えることにより、疑似欠陥を含む欠陥検出数を低減しつつ、これにより検出し損なってはならない致命欠陥の検出を確実に行うことができる。
【００８９】
また、１５０ｎｍ〜３６５ｎｍの波長領域の検査光源（例えば、検査光源として２６６ｎｍのＵＶレーザー又は１９３ｎｍのＡｒＦエキシマレーザー）を用いる高感度欠陥検査装置を使用して、上記マスクブランク用基板１０の主表面の欠陥検査を行う場合には、上記主表面が、１μｍ×１μｍの領域を原子間力顕微鏡で測定して得られる１μｍ−１以上１０μｍ−１以下の領域でのＰＳＤが１０ｎｍ４以下であることが好ましい。同様の観点から、空間周波数１μｍ−１以上１０μｍ−１以下のＰＳＤが、１ｎｍ４以上１０ｎｍ４以下であることがさらに好ましい。また、例えば、検査光源として１３．５ｎｍのＥＵＶ光を用いる高感度欠陥検査装置を使用して、上記マスクブランク用基板１０の主表面の欠陥検査を行う場合には、上記主表面が、１μｍ×１μｍの領域を原子間力顕微鏡で測定して得られる空間周波数１０μｍ−１以上１００μｍ−１以下のパワースペクトル密度が５ｎｍ４以下とすることが好ましく、さらに好ましくは、空間周波数１０μｍ−１以上１００μｍ−１以下のパワースペクトル密度が０．５ｎｍ４以上５ｎｍ４以下である。
【００９０】
上記のようにマスクブランク用基板１０の主表面の特定の空間周波数領域におけるパワースペクトル密度を特定の範囲にすることにより、例えば、レーザーテック社製のＥＵＶ露光用のマスク・サブストレート／ブランク欠陥検査装置「ＭＡＧＩＣＳ  Ｍ７３６０」や、ＫＬＡ−Ｔｅｎｃｏｒ社製のレチクル、オプティカル・マスク／ブランク、ＵＶ・マスク／ブランク欠陥検査装置「Ｔｅｒｏｎ  ６００シリーズ」ならびに露光波長と同一ｎ光（ＥＵＶ光）による欠陥検査装置「Ａｃｔｉｎｉｃ」による欠陥検査において、疑似欠陥を含む欠陥検出数を大幅に低減することができる。これにより致命欠陥の顕著化が可能となり、致命欠陥が検出された場合にはそれを除去したり、あるいは致命欠陥上には後述する反射型マスク４０において吸収体パターン２７がくるようにマスク設計したりと、種々の手当てを施すことができる。
【００９１】
なお、上記検査光源波長は、２６６ｎｍ、１９３ｎｍ及び１３．５ｎｍに限定されない。検査光源波長として、５３２ｎｍ、４８８ｎｍ、３６４ｎｍ、２５７ｎｍを使用しても構わない。特に本発明は、１５０ｎｍ〜３６５ｎｍの領域の検査光源波長や、１３．５ｎｍの検査光源波長の高感度欠陥検査を使用して欠陥検査をする場合に、最も効果を発揮する。
【００９２】
<表面粗さ（Ｒｍｓ）>
マスクブランク用基板１０における代表的な表面粗さの指標であるＲｍｓ（Root means square））は、二乗平均平方根粗さであり、平均線から測定曲線までの偏差の二乗を平均した値の平方根である。すなわちＲｍｓは下式（１）で表される。
【００９３】
【数４】
2015148807.tif 000006
（式（１）において、ｌは基準長さであり、Ｚは平均線から測定曲線までの高さである。）
【００９４】
なお、Ｒｍｓは、前記マスクブランク用基板１０の主表面の１μｍ×１μｍの領域を原子間力顕微鏡で測定して得ることができる。
【００９５】
また、上述の二乗平均平方根粗さ（Ｒｍｓ）は、好ましくは、０．１３ｎｍ未満、より好ましくは、０．１２ｎｍ以下、さらに好ましくは、０．１０ｎｍ以下である。
【００９６】
後述する、マスクブランク用基板１０上に形成される多層反射膜２１の反射率等の光学特性向上の観点からは、その二乗平均平方根粗さ（Ｒｍｓ）を管理することが好ましい。例えば、多層反射膜２１の表面（すなわち多層反射膜付き基板表面）の好ましい表面粗さは、二乗平均平方根粗さ（Ｒｍｓ）が０．１３ｎｍ未満であり、より好ましくは０．１２ｎｍ以下、さらに好ましくは０．１０ｎｍ以下である。
【００９７】
<平坦度>
また、本実施形態のマスクブランク用基板１０は、転写パターンが形成される側の主表面は、少なくともパターン転写精度、位置精度を得る観点から高平坦度となるように表面加工されていることが好ましい。ＥＵＶの反射型マスクブランク用基板の場合、基板１０の転写パターンが形成される側の主表面１４２ｍｍ×１４２ｍｍの領域において、平坦度が０．１μｍ以下であることが好ましく、特に好ましくは０．０５μｍ以下である。また、転写パターンが形成される側と反対側の主表面は、露光装置にセットする時の静電チャックされる面であって、１４２ｍｍ×１４２ｍｍの領域において、平坦度が１μｍ以下、特に好ましくは０．５μｍ以下である。
【００９８】
[マスクブランク用基板の製造方法]
以上説明した本発明のマスクブランク用基板は、その転写パターンが形成される側の主表面を、所定の表面形態、すなわち前記主表面における０．１４ｍｍ×０．１ｍｍの領域を白色干渉計にて、ピクセル数６４０×４８０で測定して得られる空間周波数１×１０−２μｍ−１以上１μｍ−１におけるパワースペクトル密度が４×１０６ｎｍ４以下となり、かつ主表面の１μｍ×１μｍの領域を原子間力顕微鏡で測定して得られる空間周波数１μｍ−１以上におけるパワースペクトル密度が１０ｎｍ４以下となるように表面加工することによって製造することができる。なお、上述の表面粗さ（Ｒｍｓ）を達成するための表面加工も併せて行うことが好ましい。その表面加工方法は公知であり、本発明において特に制限なく採用することができる。
【００９９】
なお、当該表面加工方法の例を示せば、磁気粘弾性流体研磨（Magneto Rheological Finishing : MRF）、化学機械研磨（Chemical Mechanical Polishing：ＣＭＰ）、ガスクラスターイオンビームエッチング（Gas Cluster Ion Beam etching：ＧＣＩＢ）、局所プラズマエッチングを用いたドライケミカル平坦化法（Dry Chemical Planarization：ＤＣＰ）などである。ＭＲＦは、磁性流体中に含有させた研磨砥粒を、被加工物（マスクブランク用基板）に高速で接触させるとともに、接触部分の滞留時間をコントロールすることにより、局所的に研磨を行う局所加工方法である。ＣＭＰは、小径研磨パッド及び研磨剤（コロイダルシリカなどの研磨砥粒を含有）を用い、小径研磨パッドと被加工物（マスクブランク用基板）との接触部分の滞留時間をコントロールすることにより、主に被加工物表面の凸部分を研磨加工する局所加工方法である。ＧＣＩＢは、常温常圧で気体の反応性物質（ソースガス）を、真空装置内に断熱膨張させつつ噴出させてガスクラスタイオンを生成し、これにより電子照射してイオン化させることにより生成したガスクラスタイオンを、高電界で加速してガスクラスタイオンビームとし、これを被加工物に照射してエッチング加工する局所加工方法である。ＤＣＰは、局所的にプラズマエッチングし、凸度に応じてプラズマエッチング量をコントロールすることにより、局所的にドライエッチングを行う局所加工方法である。
【０１００】
ＥＵＶ露光用の反射型マスクブランク用基板の材料としては、低熱膨張の特性を有するものであれば何でもよい。例えば、低熱膨張の特性を有するＳｉＯ２−ＴｉＯ２系ガラス（２元系（ＳｉＯ２−ＴｉＯ２）及び３元系（ＳｉＯ２−ＴｉＯ２−ＳｎＯ２等））、例えばＳｉＯ２−Ａｌ２Ｏ３−Ｌｉ２Ｏ系の結晶化ガラスなどの所謂、多成分系ガラスを使用することができる。また、上記ガラス以外にシリコンや金属などの基板を用いることもできる。前記金属基板の例としては、インバー合金（Ｆｅ−Ｎｉ系合金）などが挙げられる。
【０１０１】
上述のように、ＥＵＶ露光用のマスクブランク用基板の場合、基板に低熱膨張の特性が要求されるため、多成分系ガラス材料を使用するが、透過型マスクブランク用基板に使用される合成石英ガラスと比較して高い平滑性を得にくいという問題がある。この問題を解決すべく、多成分系ガラス材料からなる基板上に、金属、合金からなる又はこれらのいずれかに酸素、窒素、炭素の少なくとも一つを含有した材料からなる薄膜を形成することができる。そして、このような薄膜表面を鏡面研磨、表面処理することにより、上記範囲の表面粗さの表面を比較的容易に形成することができる。
【０１０２】
上記薄膜の材料としては、例えば、Ｔａ（タンタル）、Ｔａを含有する合金、又はこれらのいずれかに酸素、窒素、炭素の少なくとも一つを含有したＴａ化合物が好ましい。Ｔａ化合物としては、例えば、ＴａＢ、ＴａＮ、ＴａＯ、ＴａＯＮ、ＴａＣＯＮ、ＴａＢＮ、ＴａＢＯ、ＴａＢＯＮ、ＴａＢＣＯＮ、ＴａＨｆ、ＴａＨｆＯ、ＴａＨｆＮ、ＴａＨｆＯＮ、ＴａＨｆＣＯＮ、ＴａＳｉ、ＴａＳｉＯ、ＴａＳｉＮ、ＴａＳｉＯＮ、ＴａＳｉＣＯＮなどを使用することができる。これらＴａ化合物のうち、窒素（Ｎ）を含有するＴａＮ、ＴａＯＮ、ＴａＣＯＮ、ＴａＢＮ、ＴａＢＯＮ、ＴａＢＣＯＮ、ＴａＨｆＮ、ＴａＨｆＯＮ、ＴａＨｆＣＯＮ、ＴａＳｉＮ、ＴａＳｉＯＮ、ＴａＳｉＣＯＮがより好ましい。なお、上記薄膜は、薄膜表面の高平滑性の観点から、好ましくはアモルファス構造とする。薄膜の結晶構造は、Ｘ線回折装置（ＸＲＤ）により測定することができる。
【０１０３】
また、上記の通り本発明のマスクブランク用基板の製造方法は、上記所定の空間周波数領域における所定のＰＳＤを有する表面形態が得られるように表面加工する表面加工工程を有している。
【０１０４】
当該表面加工工程は上記中間空間周波数領域（空間周波数１×１０−２μｍ−１以上１μｍ−１以下の領域）及び高空間周波数領域（空間周波数１μｍ−１以上の領域）における所定のＰＳＤを達成することができる限りその工程の実施方法は特に限定されるものではないが、中間空間周波数領域におけるＰＳＤを上記範囲に低減する中間空間周波数領域粗さ低減工程と、高空間周波数領域におけるＰＳＤを上記範囲にする高空間周波数領域粗さ低減工程とを実施することにより行うことが好ましい。
【０１０５】
これら二つの工程は、一般に高空間周波数領域粗さ低減工程の方がより微細な粗さ調整を必要とし、中間空間周波数領域粗さ低減工程の作業により高空間周波数領域の粗さも影響を受ける場合があり、その反対はほとんどないことから、本発明においては、中間空間周波数領域粗さ低減工程の後に、高空間周波数領域粗さ低減工程を行うことが好ましい。
【０１０６】
これらの工程は、ＥＥＭ（Elastic Emission Machining）、触媒基準エッチング（ＣＡＲＥ（Catalyst-Referred Etching））の何れかの表面加工方法にて実施することが好適である。
【０１０７】
特にＥＥＭは中間空間周波数領域粗さ低減工程において有用であり、ＣＡＲＥは高空間周波数領域粗さ低減工程において有用である。
【０１０８】
<ＥＥＭ>
ＥＥＭは、０．１μｍ以下の微細粉末粒子を被加工物（マスクブランク用基板）に対してほぼ無荷重状態で接触させ、そのとき微細粉末粒子と被加工物の界面で発生する相互作用（一種の化学結合）により、被加工物表面原子を原子単位で除去するという非接触研磨方法である。
【０１０９】
前記の無荷重状態で接触させるために、例えば被加工物を水中に配し、当該水中に微細粉末粒子を分散させ、さらに前記被加工物の被加工面の近傍にホイールのような回転体を配し、これを回転させることがおこなわれる。この回転運動によって、前記被加工面と回転体との間に高速せん断流と呼ばれる流れが発生し、微細粉末粒子が被加工面に作用する。
【０１１０】
前記回転体のサイズは、被加工物の大きさに応じて適宜選択される。当該回転体の形状は、被加工物表面において加工液と優先的に接触（反応）させたい領域に応じて適宜選定する。局所的に加工液を優先的に接触させたい場合は、球状、線状とし、面の比較的広い領域で加工液を優先的に接触させたい場合は、円筒状とする。
【０１１１】
前記回転体の材質は、加工液に対して耐性を有し、かつ、なるべく低弾性のものがよい。高弾性（比較的柔らかい）だと、回転中に形状変形を引き起こしたり、形状が不安定になり、加工精度を悪化させる可能性があるので好ましくない。前記回転体の材料として例えば、ポリウレタン、ガラス、セラミックスなどを使用することができる。
【０１１２】
前記回転体の回転数は達成したいＰＳＤによって適宜選択されるが、通常５０〜１０００ｒｐｍであり、回転体による研磨時間は通常６０〜３００分である。
【０１１３】
一般に、ＥＥＭの加工は、被加工物を回転体に対し垂直に配し、回転させた回転体に対して所定の荷重をかけることによって、被加工物と回転体とのギャップを調整することができる。回転させた回転体に所定の荷重をかけた状態で、回転体を回転軸に対して平行に走査させる。加工エリア端に到達したら、回転体に平行に一定の距離だけ動かし、逆方向に走査させる。これらの動作を繰り返すことによって、エリア全体を加工することが可能となる。前記荷重範囲は達成したいＰＳＤによって適宜選択されるが、通常０．５ｋｇ〜５ｋｇの範囲で設定される。
【０１１４】
ＥＥＭに使用される上記微細粉末粒子としては、例えば酸化セリウム、シリカ（ＳｉＯ2）、コロイダルシリカ、酸化ジルコニウム、二酸化マンガン、酸化アルミニウムなどを挙げることができるが、被加工物がガラス基板の場合、微細粉末粒子としては、酸化ジルコニウム、酸化アルミニウム、コロイダルシリカなどを使用することが好ましい。また、前記微細粉末粒子の平均粒径は、１００ｎｍ以下であることが、好ましい（なお、平均粒径はＳＥＭ（走査電子顕微鏡）を用いて１５〜１０５×１０３倍の画像から計測することにより得られる）。なお、加工速度を向上させるために、被加工物を配する溶媒に微細粉末粒子を懸濁して加工液とし、これを被加工物と接触させてもよい。
【０１１５】
ＥＥＭでは、以上の通り微細粉末粒子を分散させた水、酸性水溶液、アルカリ性水溶液のいずれかの水溶液を加工液としてもよいし、あるいは前記いずれかの水溶液を加工液としてもよい。
【０１１６】
水を使用する場合は、純水、超純水が好ましい。
前記酸性水溶液としては、硫酸、塩酸、フッ酸、ケイフッ酸などの水溶液が挙げられる。非接触研磨における加工液に酸性水溶液を含有させることにより、研磨速度が向上する。ただし、酸の種類や濃度が高い場合は、ガラス基板を荒らしてしまうことがあるので、ガラス基板が荒れない酸、濃度を適宜選定する。
【０１１７】
前記アルカリ性水溶液としては、水酸化カリウム、水酸化ナトリウムなどの水溶液が挙げられる。非接触研磨における加工液にアルカリ性水溶液を含有させると、研磨速度が向上する。また、ガラス基板表面に潜在的な極微細な欠陥（クラック、傷等）が存在する場合、それを顕著化することができるため、あとの検査工程で微小欠陥を確実に検出することが可能になる。アルカリ性水溶液は、加工液に含まれる研磨砥粒が溶解しない範囲で調整され、加工液としてｐＨが９〜１２となるように調整することが好ましい。
【０１１８】
<ＣＡＲＥ（触媒基準エッチング）>
次に、ＣＡＲＥの加工原理は、被加工物（マスクブランク用基板）と触媒を処理液中に配置するか、被加工物と触媒との間に処理液を供給し、被加工物と触媒を接触させ、そのときに触媒上に吸着している処理液中の分子から生成された活性種によって被加工物を加工するものである。なお、被加工物がガラスなどの固体酸化物からなる場合には、前記加工原理は、処理液を水とし、水の存在下で被加工物と触媒を接触させ、触媒と被加工物表面とを相対運動させる等することにより、加水分解による分解生成物を被加工物表面から除去し加工するものである。
【０１１９】
ＣＡＲＥ加工方法は具体的には、被加工物に対して常態では溶解性を示さない処理液中に該被加工物を配し、白金、金、鉄、モリブデンなどの金属やＳＵＳなどの合金又はセラミックス系固体触媒からなる加工基準面を被加工物の加工面に接触若しくは極接近させて配し（又は被加工物と触媒との間に処理液を供給し）、前記処理液中で被加工物と前記加工基準面を相対運動させることにより、前記加工基準面の表面で生成した活性種と被加工物を反応させることによって被加工物を加工するものである。なお、被加工物の材料が、常態ではハロゲンを含む分子が溶けた処理液によっては溶解しない場合においては、ハロゲンを含む分子が溶けた処理液を使用することもできる。ここで、ハロゲンを含む分子としてはハロゲン化水素が好ましいが、Ｃ−Ｆ、Ｓ−Ｆ、Ｎ−Ｆ、Ｃ−Ｃｌ、Ｓ−Ｃｌ、Ｎ−Ｃｌ等の結合を有する分子も用いることが可能である。
【０１２０】
ここで、ハロゲン化水素の分子が溶けた水溶液をハロゲン化水素酸という。ハロゲンとしては、フッ素（Ｆ）、塩素（Ｃｌ）、臭素（Ｂｒ）、ヨウ素（Ｉ）が挙げられるが、化学的な反応性は原子番号が大きくなるにしたがって小さくなるので、処理液として実際の加工レートを考慮すると好ましく使用できるのはフッ化水素酸（ＨＦ水溶液）である。しかし、ＨＦ水溶液ではガラス（ＳｉＯ2）を溶解させてしまい、ＨＣｌ水溶液では、低膨張ガラスに含まれるＴｉを選択的に溶出させてしまう。これらの要因や加工時間を考慮し、適切な濃度に調整したハロゲン化水素酸を用いることが好ましい。
【０１２１】
そして、前記触媒には水素を酸化し、水素イオンと原子を取り出す反応を促進する白金、金、鉄、モリブデンなどの金属やＳＵＳなどの合金、又はセラミックス系固体触媒を使用する。活性種は加工基準面でのみ生成し、この活性種は加工基準面を離れると直ちに失活することから、副反応などはほとんど起こらず、また表面加工の原理が機械的な研磨ではなく化学反応なので、被加工物に対するダメージが極めて少なく、優れた平滑性を達成することができ、高空間周波数領域の粗さも有効に低減させることができる。
【０１２２】
さらに、マスクブランク用基板がガラス基板の場合には、固体触媒として白金や金、銀、銅、モリブデン、ニッケル、クロム等の遷移金属を使用すると、その機序は定かではないが（加水分解反応が進行するのではないかと本発明者らは考えている）、水中にてＣＡＲＥを実施することで基板の表面加工が実施でき、コストや加工特性の観点から、このようにしてＣＡＲＥを実施することが好ましい。
【０１２３】
以上説明した固体触媒からなる加工基準面は、通常所定のパッド上に固体触媒を成膜することによって形成される。前記パッドに特に制限はなく、例えばゴム、光透過性の樹脂、発泡性の樹脂、不織布を使用することができる。
【０１２４】
上述の通り、ＣＡＲＥでは処理液中で被加工物と前記加工基準面を相対運動させることにより、前記加工基準面の表面で生成した活性種と被加工物を反応させて、被加工物表面を除去することにより表面加工を行う。
【０１２５】
また、ＣＡＲＥの加工条件は、例えば定盤回転数：５〜２００ｒｐｍ、被加工物回転数：５〜２００ｒｐｍ、加工圧力：１０ｈＰａ〜１０００ｈＰａ、加工時間：５〜１２０分の範囲で設定することができる。
【０１２６】
以上説明したＣＡＲＥを実施する、代表的なＣＡＲＥ加工装置を図７に示す。このＣＡＲＥ加工装置１００は、処理槽１２４と、該処理槽１２４内に回転自在に配置された触媒定盤１２６と、表面（被加工面）を下向きにして被加工物１２８（マスクブランク用基板）を脱着自在に保持する基板ホルダ１３０を有している。基板ホルダ１３０は、触媒定盤１２６の回転軸芯と平行且つ偏心した位置に設けた上下動自在な回転軸１３２の先端に連結されている。触媒定盤１２６は、例えば、ステンレスからなる剛性材料の基材１４０の表面に、固体触媒として所定の厚みを有する、例えば白金１４２が形成されている。なお、固体触媒はバルクであっても良いが、安価で形状安定性の良い、例えばフッ素系ゴム材などの弾性を有する母材上に白金１４２を形成した構成としてもよい。
【０１２７】
また、基板ホルダ１３０の内部には、該ホルダ１３０で保持した被加工物１２８の温度を制御するための温度制御機構としてのヒータ１７０が回転軸１３２内に延びて埋設されている。処理槽１２４の上方には、温度制御機構としての熱交換器１７２によって所定の温度に制御した処理液（純水など）を処理槽１２４の内部に供給する処理液供給ノズル１７４が配置されている。更に、触媒定盤１２６の内部には、触媒定盤１２６の温度を制御する温度制御機構としての流体流路１７６が設けられている。
【０１２８】
このＣＡＲＥ加工装置１００によるＣＡＲＥの実施方法は、例えば以下の通りである。処理液供給ノズル１７４から触媒定盤１２６に向けて処理液を供給する。そして、基板ホルダ１３０で保持した被加工物１２８を触媒定盤１２６の白金（触媒）１４２の表面に所定の圧力で押付けて、被加工物１２８を触媒定盤１２６の白金（触媒）１４２との接触部（加工部）に処理液を介在させながら、触媒定盤１２６及び被加工物１２８を回転させて、被加工物１２８の表面（下面）を平坦に除去加工（エッチング）する。なお、基板ホルダ１３０で保持した被加工物１２８を触媒定盤１２６の白金（触媒）１４２に所定の圧力で押付けることなく、被加工物１２８を白金（触媒）１４２に極近接させて、被加工物１２８の表面を平坦に除去加工（エッチング）するようにしてもよい。
【０１２９】
以上説明した各工程を実施することにより、中間空間周波数及び高空間周波数領域のＰＳＤを所定値以下に調整し、本発明のマスクブランク用基板が製造される。本発明においては、通常のマスクブランク用基板の製造工程において行われるその他の工程を実施してもよい。
【０１３０】
[多層反射膜付き基板]
次に、本発明の一実施形態に係る多層反射膜付き基板２０について以下に説明する。図２は、本実施形態の多層反射膜付き基板２０を示す断面模式図である。
【０１３１】
本実施形態の多層反射膜付き基板２０は、上記説明したマスクブランク用基板１０の転写パターンが形成される側の主表面上に多層反射膜２１を有する構造としている。この多層反射膜２１は、ＥＵＶリソグラフィー用反射型マスクにおいてＥＵＶ光を反射する機能を付与するものであり、屈折率の異なる元素が周期的に積層された多層膜の構成を取っている。
【０１３２】
多層反射膜２１はＥＵＶ光を反射する限りその材質は特に限定されないが、その単独での反射率は通常６５％以上であり、上限は通常７３％である。このような多層反射膜２１は、一般的には、高屈折率の材料からなる薄膜（高屈折率層）と、低屈折率の材料からなる薄膜（低屈折率層）とが、交互に４０〜６０周期程度積層された構成とすることができる。
【０１３３】
例えば、波長１３〜１４ｎｍのＥＵＶ光に対する多層反射膜２１としては、Ｍｏ膜とＳｉ膜とを交互に４０周期程度積層したＭｏ／Ｓｉ周期積層膜とすることが好ましい。その他、ＥＵＶ光の領域で使用される多層反射膜として、Ｒｕ／Ｓｉ周期多層膜、Ｍｏ／Ｂｅ周期多層膜、Ｍｏ化合物／Ｓｉ化合物周期多層膜、Ｓｉ／Ｎｂ周期多層膜、Ｓｉ／Ｍｏ／Ｒｕ周期多層膜、Ｓｉ／Ｍｏ／Ｒｕ／Ｍｏ周期多層膜、Ｓｉ／Ｒｕ／Ｍｏ／Ｒｕ周期多層膜などとすることが可能である。
【０１３４】
多層反射膜２１の形成方法は当該技術分野において公知であるが、例えば、マグネトロンスパッタリング法や、イオンビームスパッタリング法などにより、各層を成膜することにより形成できる。上述したＭｏ／Ｓｉ周期多層膜の場合、例えば、イオンビームスパッタリング法により、まずＳｉターゲットを用いて厚さ数ｎｍ程度のＳｉ膜を基板１０上に成膜し、その後、Ｍｏターゲットを用いて厚さ数ｎｍ程度のＭｏ膜を成膜し、これを一周期として、４０〜６０周期積層して、多層反射膜２１を形成する。
【０１３５】
上記で形成された多層反射膜２１の上に、ＥＵＶリソグラフィー用反射型マスクの製造工程におけるドライエッチングやウェット洗浄からの多層反射膜２１の保護のため、保護膜２２（図３を参照）を形成することもできる。このように、マスクブランク用基板１０上に、多層反射膜２１と、保護膜２２とを有する形態も本発明における多層反射膜付き基板とすることができる。
【０１３６】
なお、上記保護膜２２の材料としては、例えば、Ｒｕ、Ｒｕ−(Ｎｂ，Ｚｒ，Ｙ，Ｂ，Ｔｉ，Ｌａ，Ｍｏ)，Ｓｉ−（Ｒｕ，Ｒｈ，Ｃｒ，Ｂ），Ｓｉ，Ｚｒ，Ｎｂ，Ｌａ，Ｂ等の材料を使用することができるが、これらのうち、ルテニウム（Ｒｕ）を含む材料を適用すると、多層反射膜の反射率特性がより良好となる。具体的には、Ｒｕ、Ｒｕ−(Ｎｂ，Ｚｒ，Ｙ，Ｂ，Ｔｉ，Ｌａ，Ｍｏ)であることが好ましい。このような保護膜は、特に、後述する吸収体膜をＴａ系材料とし、Ｃｌ系ガスのドライエッチングで当該吸収体膜をパターニングする場合に有効である。
【０１３７】
なお、上記の多層反射膜付き基板２０において、前記多層反射膜２１又は前記保護膜２２の表面（すなわち多層反射膜付き基板２０の表面）は、０．１４ｍｍ×０．１ｍｍの領域を白色干渉計にて、ピクセル数６４０×４８０で測定して得られる空間周波数１×１０−２μｍ−１以上１μｍ−１以下におけるパワースペクトル密度が４×１０７ｎｍ４以下であり、１μｍ×１μｍの領域を原子間力顕微鏡で測定して得られる空間周波数１μｍ−１以上１００μｍ−１以下のパワースペクトル密度が２０ｎｍ４以下であることが好ましい。より好ましくは、０．１４ｍｍ×０．１ｍｍの領域を、白色干渉計にて、ピクセル数６４０×４８０で測定して得られる空間周波数１×１０−２μｍ−１以上１μｍ−１以下におけるパワースペクトル密度が１×１０２ｎｍ４以上３．５×１０７ｎｍ４以下であり、１μｍ×１μｍの領域を原子間力顕微鏡で測定して得られる空間周波数１μｍ−１以上１００μｍ−１以下のパワースペクトル密度が０．５ｎｍ４以上１６ｎｍ４以下である。さらに好ましくは、０．１４ｍｍ×０．１ｍｍの領域を、白色干渉計にて、ピクセル数６４０×４８０で測定して得られる空間周波数１×１０−２μｍ−１以上１μｍ−１以下におけるパワースペクトル密度が２×１０２ｎｍ４以上３×１０７ｎｍ４以下であり、１μｍ×１μｍの領域を原子間力顕微鏡で測定して得られる空間周波数１μｍ−１以上１００μｍ−１以下のパワースペクトル密度が１ｎｍ４以上１５ｎｍ４以下である。
【０１３８】
このような構成とすることにより、パターン転写時のフレアによるパターンコントラスト低下を抑制し、かつ上記に挙げた検査光源として１５０ｎｍ〜３６５ｎｍの波長範囲にある２６６ｎｍのＵＶレーザー又は１９３ｎｍのＡｒＦエキシマレーザーを用いる高感度欠陥検査装置で多層反射膜付き基板２０の欠陥検査を行う場合、疑似欠陥を含む欠陥検出数を大幅に低減することができる。また、１３．５ｎｍのＥＵＶ光を用いた高感度欠陥検査装置によって、多層反射膜付き基板２０の表面の欠陥検査を行う際に、多層反射膜からの散乱を抑制することができるので、高感度検査条件（たとえば、ＳＥＶＤ換算で１５ｎｍサイズの欠陥を検出できる検査感度条件）での欠陥検査を確実に行うことができる。
【０１３９】
本発明のマスクブランク用基板は上述の通り、中間空間周波数及び高空間周波数領域における粗さ（ＰＳＤ）が十分に抑制されており非常に平滑性に優れるので、その上に形成される多層反射膜（又はさらにその上に形成される保護膜）の中間空間周波数及び高空間周波数領域におけるＰＳＤも、前記の通り疑似欠陥を含む欠陥検出数を大幅に低減することができる範囲とすることが容易である。そしてこのように高感度検査条件での欠陥検査を確実に行えることから、本発明のマスクブランク用基板は、製造段階でそのような高感度検査が必要となるＥＵＶリソグラフィー用のマスクブランク用基板として有用である。
【０１４０】
また、上記の多層反射膜付き基板２０において、前記多層反射膜２１又は前記保護膜２２の表面は、１μｍ×１μｍの領域を原子間力顕微鏡で測定して得られる空間周波数１０μｍ−１以上１００μｍ−１以下のパワースペクトル密度が７．５ｎｍ４以下であることが好ましく、より好ましくは、１μｍ×１μｍの領域を原子間力顕微鏡で測定して得られる空間周波数１０μｍ−１以上１００μｍ−１以下のパワースペクトル密度が６．５ｎｍ４以下である。さらに好ましくは、１μｍ×１μｍの領域を原子間力顕微鏡で測定して得られる空間周波数１０μｍ−１以上１００μｍ−１以下のパワースペクトル密度が５ｎｍ４以下であり、特に好ましくは、１μｍ×１μｍの領域を原子間力顕微鏡で測定して得られる空間周波数１０μｍ−１以上１００μｍ−１以下のパワースペクトル密度が０．５ｎｍ４以上５ｎｍ４以下である。このような構成とすることにより、検査光源波長として１３．５ｎｍのＥＵＶ光を用いる高感度欠陥検査装置で多層反射膜付き基板の欠陥検査を行う場合、疑似欠陥を含む欠陥検出数を大幅に低減することができる。
【０１４１】
上記範囲の基板１０の表面形態を保って、多層反射膜２１又は保護膜２２の表面が、上記範囲のパワースペクトル密度になるようにするには、多層反射膜２１を、基板１０の主表面の法線に対して所定の入射角度で高屈折率層と低屈折率層とが堆積するように、スパッタリング法により成膜する。
【０１４２】
具体的には、高屈折率材料と低屈折率材料のターゲットを用いたイオンビームスパッタリングにより、前記高屈折率材料と前記低屈折率材料のスパッタ粒子を、基板１０の主表面の法線に対して、０度以上３０度以下の入射角度で交互に入射させて成膜することで多層反射膜２１を形成することが好ましい。これにより、高感度欠陥検査装置で多層反射膜付き基板の欠陥検査を行う場合、疑似欠陥を含む欠陥検出数を大幅に低減することができるとともに、多層反射膜２１又は保護膜２２の表面が平滑性に優れるので、ＥＵＶ光反射率特性に優れた多層反射膜を有する多層反射膜付き基板を効率的に製造することができる。
【０１４３】
さらには、多層反射膜２１上に形成する保護膜２２も多層反射膜２１の成膜後、連続して、マスクブランク用基板１０の主表面の法線に対して斜めに保護膜２２が堆積するようにイオンビームスパッタリング法により形成することが好ましい。
【０１４４】
また、多層反射膜付き基板２０において、マスクブランク用基板１０の多層反射膜２１と接する面と反対側の面には、静電チャックの目的のために裏面導電膜２３（図３を参照）を形成することもできる。このように、マスクブランク用基板１０上の転写パターンが形成される側に多層反射膜２１と、保護膜２２とを有し、多層反射膜２１と接する面と反対側の面に裏面導電膜２３を有する形態も本発明における多層反射膜付き基板とすることができる。なお、裏面導電膜２３に求められる電気的特性（シート抵抗）は、通常１００Ω／□以下である。裏面導電膜２３の形成方法は公知であり、例えば、マグネトロンスパッタリング法やイオンビームスパッタリング法により、Ｃｒ、Ｔａ等の金属や合金のターゲットを使用して形成することができる。
【０１４５】
なお、以上の説明では、マスクブランク用基板１０の転写パターンが形成される側の主表面に、多層反射膜２１及び保護膜２２を成膜した後、上記主表面とは反対側の裏面に裏面導電膜２３を形成することを説明したが、本発明はこのような順序に限られない。マスクブランク用基板１０の転写パターンが形成される側の主表面とは反対側の主表面に裏面導電膜２３を形成した後、転写パターンが形成される側の主表面に、多層反射膜２１や、さらに保護膜２２を成膜して多層反射膜付き基板２０を製造しても構わない。
【０１４６】
また、本実施形態の多層反射膜付き基板２０としては、マスクブランク用基板１０と多層反射膜２１との間に下地層を形成してもよい。下地層は、基板１０の主表面の平滑性向上の目的、欠陥低減の目的、多層反射膜２１の反射率増強効果の目的、並びに多層反射膜２１の応力補正の目的で形成することができる。
【０１４７】
[反射型マスクブランク]
次に、本発明の一実施形態に係る反射型マスクブランク３０について以下に説明する。図３は、本実施形態の反射型マスクブランク３０を示す断面模式図である。
【０１４８】
本実施形態の反射型マスクブランク３０は、上記で説明した多層反射膜付き基板２０の保護膜２２上に（又は保護膜２２がない場合には多層反射膜２１上に）、転写パターンとなる吸収体膜２４を形成した構成としてある。
【０１４９】
上記吸収体膜２４の材料は、特に限定されるものではない。例えば、ＥＵＶ光を吸収する機能を有するもので、Ｔａ（タンタル）単体、又はＴａを主成分とする材料を用いることが好ましい。Ｔａを主成分とする材料は、通常、Ｔａの合金である。このような吸収体膜の結晶状態は、平滑性、平坦性の点から、アモルファス状又は微結晶の構造を有しているものが好ましい。Ｔａを主成分とする材料としては、例えば、ＴａとＢを含む材料、ＴａとＮを含む材料、ＴａとＢを含み、更にＯとＮの少なくともいずれかを含む材料、ＴａとＳｉを含む材料、ＴａとＳｉとＮを含む材料、ＴａとＧｅを含む材料、ＴａとＧｅとＮを含む材料などを用いることができる。また例えば、ＴａにＢ、Ｓｉ、Ｇｅ等を加えることにより、アモルファス構造が容易に得られ、吸収体膜２４の平滑性を向上させることができる。さらに、ＴａにＮ、Ｏを加えれば、酸化に対する耐性が向上するため、経時的な安定性を向上させることができる。
【０１５０】
なお、上記の多層反射膜付き基板２０と同様の欠陥検査を、吸収体膜２４が形成された反射型マスクブランク３０で行う場合には、吸収体膜２４の表面は、上記範囲（すなわち中間空間周波数領域において４×１０７ｎｍ４以下、高空間周波数領域において２０ｎｍ４以下）のパワースペクトル密度を有していることが、疑似欠陥を含む欠陥検出数を低減する観点から好ましい。上記ＰＳＤ範囲のマスクブランク用基板１０や、多層反射膜付き基板２０の表面形態を保って、吸収体膜２４の表面が、前記範囲のパワースペクトル密度になるようにするには、吸収体膜２４をアモルファス構造にすることが好ましい。結晶構造については、Ｘ線回折装置（ＸＲＤ）により確認することができる。
【０１５１】
なお、上記吸収体膜２４の表面は、１μｍ×１μｍの領域を原子間力顕微鏡で測定して得られる空間周波数１μｍ−１以上１０μｍ−１以下のパワースペクトル密度が２０ｎｍ４以下であることが好ましく、さらに好ましくは、１μｍ×１μｍの領域を原子間力顕微鏡で測定して得られる空間周波数１μｍ−１以上１０μｍ−１以下のパワースペクトル密度が１ｎｍ４以上１５ｎｍ４以下である。このような構成とすることにより、上記に挙げた検査光源として、１５０ｎｍ〜３６５ｎｍの波長範囲にある、２６６ｎｍのＵＶレーザー又は１９３ｎｍのＡｒＦエキシマレーザーを用いる高感度欠陥検査装置で反射型マスクブランク３０の欠陥検査を行う場合、疑似欠陥を含む欠陥検出数を大幅に低減することができる。
【０１５２】
本発明のマスクブランク用基板１０は上述の通り、中間空間周波数及び高空間周波数領域における粗さ（ＰＳＤ）が十分に抑制されており非常に平滑性に優れるので、その上に形成される多層反射膜２１（又はさらにその上に形成される保護膜２２）の中間空間周波数及び高空間周波数領域におけるＰＳＤも、前記の通り疑似欠陥を含む欠陥検出数を大幅に低減することができる範囲とすることが容易である。さらにその結果、前記多層反射膜２１（又は保護膜２２）の上に形成される吸収体膜２４の中間空間周波数及び高空間周波数領域におけるＰＳＤも、前記の通り疑似欠陥を含む欠陥検出数を大幅に低減することができる範囲とすることが容易である。
【０１５３】
また、上記吸収体膜２４の表面は、１μｍ×１μｍの領域を原子間力顕微鏡で測定して得られる空間周波数１０μｍ−１以上１００μｍ−１以下のパワースペクトル密度が５ｎｍ４以下であることが好ましく、さらに好ましくは、１μｍ×１μｍの領域を原子間力顕微鏡で測定して得られる空間周波数１０μｍ−１以上１００μｍ−１以下のパワースペクトル密度が０．５ｎｍ４以上５ｎｍ４以下である。このような構成とすることにより、検査光源波長として１３．５ｎｍのＥＵＶ光を用いる高感度欠陥検査装置で反射型マスクブランク３０の欠陥検査を行う場合、疑似欠陥を含む欠陥検出数を大幅に低減することができる。
【０１５４】
なお、本発明の反射型マスクブランクは、図３に示す構成に限定されるものではない。例えば、上記吸収体膜２４の上に、吸収体膜２４をパターニングするためのマスクとなるレジスト膜を形成することもでき、レジスト膜付き反射型マスクブランクも、本発明の反射型マスクブランクである。なお、吸収体膜２４の上に形成するレジスト膜は、ポジ型でもネガ型でも構わない。また、電子線描画用でもレーザー描画用でも構わない。さらに、吸収体膜２４と前記レジスト膜との間に、いわゆるハードマスク（エッチングマスク）膜を形成することもでき、この態様も本発明における反射型マスクブランクである。
【０１５５】
[反射型マスク]
次に、本発明の一実施形態に係る反射型マスク４０について以下に説明する。図４は、本実施形態の反射型マスク４０を示す模式図である。
【０１５６】
本実施形態の反射型マスク４０は、上記の反射型マスクブランク３０における吸収体膜２４をパターニングして、上記保護膜２２又は多層反射膜２１上に吸収体パターン２７を形成した構成である。本実施形態の反射型マスク４０は、ＥＵＶ光等の露光光で露光すると、マスク表面で吸収体膜２４のある部分では露光光が吸収され、それ以外の吸収体膜２４を除去した部分では露出した保護膜２２及び多層反射膜２１で露光光が反射されることにより、リソグラフィー用の反射型マスク４０として使用することができる。
【０１５７】
[半導体装置の製造方法]
以上説明した反射型マスク４０と、露光装置を使用したリソグラフィープロセスにより、半導体基板等の被転写体上に形成されたレジスト膜に、前記反射型マスク４０の吸収体パターン２７に基づく回路パターン等の転写パターンを転写し、その他種々の工程を経ることで、半導体基板上に配線など種々のパターン等が形成された半導体装置を製造することができる。
【０１５８】
なお、上述のマスクブランク用基板１０、多層反射膜付き基板２０、反射型マスクブランク３０に基準マークを形成し、この基準マークと、上述の高感度欠陥検査装置で検出された致命欠陥の位置を座標管理することができる。得られた致命欠陥の位置情報（欠陥データ）に基づいて、反射型マスク４０を作製するときに、上述の欠陥データと被転写パターン（回路パターン）データとを元に、致命欠陥が存在している箇所に吸収体パターン２７が形成されるように描画データを補正して、欠陥を低減させることができる。
【実施例】
【０１５９】
［実施例１］
＜マスクブランク用基板の作製＞
（研磨及びＭＲＦによる表面加工）
マスクブランク用基板として、大きさが１５２．４ｍｍ×１５２．４ｍｍ、厚さが６．３５ｍｍのＳｉＯ２−ＴｉＯ２系のガラス基板を準備し、両面研磨装置を用いて、当該ガラス基板の表裏面を、酸化セリウム砥粒及びコロイダルシリカ砥粒により段階的に研磨した後、低濃度のケイフッ酸で表面処理した。これにより得られたガラス基板表面の表面粗さを原子間力顕微鏡で測定したところ、二乗平均平方根粗さ（Ｒｍｓ）は０．１５ｎｍであった。
【０１６０】
当該ガラス基板の表裏面における１４８ｍｍ×１４８ｍｍの領域の表面形状（表面形態、  平坦度）、ＴＴＶ（板厚ばらつき）を、波長変調レーザーを用いた波長シフト干渉計で測定した。その結果、ガラス基板の表裏面の平坦度は２９０ｎｍ（凸形状）であった。ガラス基板表面の表面形状（平坦度）の測定結果は、測定点ごとにある基準面に対する高さの情報としてコンピュータに保存するとともに、ガラス基板に必要な表面平坦度の基準値５０ｎｍ（凸形状）、裏面平坦度の基準値５０ｎｍと比較し、その差分（必要除去量）をコンピュータで計算した。
【０１６１】
次いで、ガラス基板面内を加工スポット形状領域ごとに、必要除去量に応じた局所表面加工の加工条件を設定した。事前にダミー基板を用いて、実際の加工と同じようにダミー基板を、一定時間基板を移動させずにスポットで加工し、その形状を上記表裏面の表面形状を測定する装置と同じ測定機にて測定し、単位時間当たりにおけるスポットの加工体積を算出した。そして、スポットの情報とガラス基板の表面形状の情報より得られた必要除去量に従い、ガラス基板をラスタ走査する際の走査スピードを決定した。
【０１６２】
設定した加工条件に従い、磁気流体による基板仕上げ装置を用いて、磁気粘弾性流体研磨（Magneto Rheological Finishing : MRF）加工法により、ガラス基板の表裏面平坦度が上記の基準値以下となるように局所的表面加工処理をして表面形状を調整した。なお、このとき使用した磁性粘弾性流体は、鉄成分を含んでおり、研磨スラリーは、アルカリ水溶液＋研磨剤（約２ｗｔ％）、研磨剤：酸化セリウムとした。その後、ガラス基板について、濃度約１０％の塩酸水溶液（温度約２５℃）が入った洗浄槽に約１０分間浸漬した後、純水によるリンス、イソプロピルアルコール（ＩＰＡ）による乾燥を行った。
【０１６３】
得られたガラス基板表面の表面形状（表面形態、平坦度）を測定したところ、表裏面の平坦度は約４０〜５０ｎｍであった。また、ガラス基板表面の表面粗さを、転写パターンが形成される側の主表面（１４２ｍｍ×１４２ｍｍ）の中央の１μｍ×１μｍの領域を、原子間力顕微鏡を用いて測定したところ、二乗平均平方根粗さ（Ｒｍｓ）は０．３７ｎｍとなっており、ＭＲＦによる局所表面加工前の表面粗さより荒れた状態になっていた。
【０１６４】
このガラス基板の表面状態をＺｙｇｏ社製、白色干渉計の非接触表面形状測定機ＮｅｗＶｉｅｗ６３００にて測定し（測定領域：０．１４ｍｍ×０．１ｍｍ、ピクセル数：６４０×４８０）、パワースペクトル解析を行った。結果を図５に示す（未加工）。
【０１６５】
図５において、「未加工」とは、０．１４ｍｍ×０．１ｍｍの領域を、ピクセル数６４０×４８０で観測して得られたデータである。「ＥＥＭ加工」については後述する。
【０１６６】
パワースペクトル解析の結果、空間周波数１×１０−２μｍ−１以上１μｍ−１以下におけるパワースペクトル密度が最大で４．５×１０６ｎｍ４（空間周波数１×１０−２μｍ−１）であった（図５灰色線参照）。
【０１６７】
また、原子間力顕微鏡にて上記ガラス基板の表面粗さを測定し（測定領域：１μｍ×１μｍ）、パワースペクトル解析を行った結果を図６に「ＥＥＭ未加工」として示す。解析の結果、空間周波数１μｍ−１以上１００μｍ−１以下におけるパワースペクトル密度が最大で１４ｎｍ４（空間周波数２μｍ−１）となった。より詳しくは、空間周波数１μｍ−１以上１０μｍ−１以下におけるパワースペクトル密度が最大で１４ｎｍ４（空間周波数２μｍ−１）、空間周波数１０μｍ−１以上１００μｍ−１以下におけるパワー密度が最大で８．３２ｎｍ４（空間周波数１１μｍ−１）であった（図６点線参照）。
【０１６８】
（ＥＥＭによる表面加工）
次に、以上のパワースペクトル解析を行ったガラス基板の表裏面について、ガラス基板表面の表面形状を維持又は改善する目的と、中間空間周波数領域粗さを低減することを目的として、ガラス基板の表裏面にＥＥＭを実施した。このＥＥＭは、以下の加工条件で行った。
【０１６９】
加工液：微細粉末粒子（濃度：３ｗｔ％）含有中性水溶液（ｐＨ：７）
微細粉末粒子：コロイダルシリカ、平均粒径；約８０ｎｍ
回転体：ポリウレタン回転球
回転体回転数：２８０ｒｐｍ
研磨時間：１２０分
荷重：１．５ｋｇ
【０１７０】
その後、ガラス基板の端面をスクラブ洗浄した後、表裏面に対して、低濃度フッ酸水溶液によるメガソニック洗浄（周波数３ＭＨz、６０秒）、純水によるリンス、乾燥を行った。
【０１７１】
ＥＥＭにより表面加工したガラス基板の表面状態を、上述と同様にＺｙｇｏ社製、白色干渉計の非接触表面形状測定機ＮｅｗＶｉｅｗ６３００にて測定し（測定領域：０．１４ｍｍ×０．１ｍｍ、ピクセル数６４０×４８０）、パワースペクトル解析を行った。結果を図５に「ＥＥＭ加工」として示す。
【０１７２】
解析の結果、空間周波数１×１０−２μｍ−１以上１μｍ−１以下におけるパワースペクトル密度が最大で１０６ｎｍ４（空間周波数１×１０−２μｍ−１）となった。以上より、ＥＥＭによる表面加工により、中間空間周波数領域（１×１０−２μｍ−１以上１μｍ−１以下）の粗さを低減することができたことがわかる。
【０１７３】
また、ＥＥＭ表面加工により得られたガラス基板の表面状態を、原子間力顕微鏡にて測定し（測定領域：１μｍ×１μｍ）、パワースペクトル解析を行った結果を図６に「ＥＥＭ加工」として示す。
【０１７４】
解析の結果、空間周波数１μｍ−１以上１００μｍ−１以下におけるパワースペクトル密度が最大で２５ｎｍ４（空間周波数３μｍ−１）となった（図６実線参照）。より詳しくは、空間周波数１μｍ−１以上１０μｍ−１以下におけるパワースペクトル密度が最大で２５ｎｍ４（空間周波数３μｍ−１）、空間周波数１０μｍ−１以上１００μｍ−１以下におけるパワースペクトル密度が最大で９．０ｎｍ４（空間周波数１０μｍ−１）であった。以上、図６の結果より、ＥＥＭによる表面加工によっては、高空間周波数におけるＰＳＤは大きな変化を受けなかったことがわかる。
【０１７５】
（ＣＡＲＥによる表面加工）
次に、以上のＥＥＭ表面加工を経たガラス基板の表裏面について、高空間周波数領域粗さを低減することを目的として、ガラス基板の表裏面に対して、触媒基準エッチング（ＣＡＲＥ）による表面加工を行った。使用したＣＡＲＥ加工装置の模式図を図７に示す。なお、加工条件は以下の通りとした。
【０１７６】
加工液：純水
触媒：Ｐｔ
基板回転数：１０．３回転／分
触媒定磐回転数：１０回転／分
加工時間：５０分
加工圧：２５０ｈＰａ
【０１７７】
その後、ガラス基板の端面をスクラブ洗浄した後、当該基板を王水（温度約６５℃）が入った洗浄槽に約１０分浸漬させ、その後、純水によるリンス、乾燥を行った。なお、王水による洗浄は、ガラス基板の表裏面に触媒であるＰｔの残留物がなくなるまで、複数回行った。
【０１７８】
ＣＡＲＥにより表面加工したガラス基板の表面状態を、Ｚｙｇｏ社製、白色干渉計の非接触表面形状測定機ＮｅｗＶｉｅｗ６３００にて測定し（測定領域：０．１４ｍｍ×０．１ｍｍ、ピクセル数：６４０×４８０）、パワースペクトル解析を行った。
【０１７９】
パワースペクトル解析の結果、空間周波数１×１０−２μｍ−１以上１μｍ−１以下におけるパワースペクトル密度が最大で５×１０５ｎｍ４（空間周波数１×１０−２μｍ−１）であった。すなわち、ＣＡＲＥによる表面加工では、中間空間周波数領域の粗さは、ほとんど変化がなかった。
【０１８０】
また、原子間力顕微鏡にてガラス基板の表面状態を測定し（測定領域：１μｍ×１μｍ）、パワースペクトル解析を行った結果を図８に示す（「ＣＡＲＥ加工」と表示された実線）。解析の結果、空間周波数１μｍ−１以上１００μｍ−１以下におけるパワースペクトル密度が最大で５．０ｎｍ４（空間周波数２μｍ−１）であった。より詳しくは、空間周波数１μｍ−１以上１０μｍ−１以下におけるパワースペクトル密度が最大で５．０ｎｍ４（空間周波数２μｍ−１）、空間周波数１０μｍ−１以上１００μｍ−１以下におけるパワースペクトル密度が最大で１．９ｎｍ４（空間周波数１１μｍ−１）であった。
【０１８１】
この結果のとおり、ＣＡＲＥによる表面加工により、高空間周波数領域の粗さを低減することができた。また、二乗平均平方根粗さＲｍｓは０．０８ｎｍと良好であった。
【０１８２】
＜欠陥検査＞
検査光源波長１９３ｎｍの高感度欠陥検査装置（ＫＬＡ−Ｔｅｎｃｏｒ社製「Ｔｅｒｏｎ６００シリーズ」）を使用して、以上のＥＥＭ及びＣＡＲＥによる表面加工処理を経て製造されたマスクブランク用ガラス基板主表面における１３２ｍｍ×１３２ｍｍの領域を欠陥検査した。検査感度条件は、球相当直径ＳＥＶＤ（Ｓｐｈｅｒｅ  Ｅｑｕｉｖａｌｅｎｔ  Ｖｏｌｕｍｅ  Ｄｉａｍｅｔｅｒ）で２０ｎｍサイズの欠陥を検出できる検査感度条件とした。尚、球相当直径ＳＥＶＤは、欠陥の平面視面積を（Ｓ）、欠陥の高さを（ｈ）としたときに、ＳＥＶＤ＝２（３Ｓ／４πｈ）１／３の式により算出することができる（以下の実施例、比較例も同様。）。欠陥の面積（Ｓ）、欠陥の高さ（ｈ）は原子間力顕微鏡（ＡＦＭ）により測定することができる。この結果、疑似欠陥を含む欠陥検出数は、合計１０，５２０個であり、従来の欠陥検出数１００，０００個超と比較して欠陥検出数が大幅に低減された。この程度の欠陥検出数であれば、異物や傷などの致命欠陥の有無を容易に検査することができる。
【０１８３】
また、検査光源波長２６６ｎｍの高感度欠陥検査装置（レーザーテック社製「ＭＡＧＩＣＳ  Ｍ７３６０」を使用して、上述と同様にマスクブランク用ガラス基板主表面における１３２ｍｍ×１３２ｍｍの領域を欠陥検査した。検査感度条件は、最高の検査感度条件とした。この結果、疑似欠陥を含む欠陥検出数は、合計１５個であり、従来の欠陥検出数１００，０００個と比較して欠陥検出数が大幅に低減された。
【０１８４】
＜多層反射膜付き基板の作製＞
以上の通りにして得られたマスクブランク用基板の主表面に、イオンビームスパッタリング法により、高屈折率層と低屈折率層とを交互に積層した多層反射膜を形成し、さらにこの多層反射膜上に保護膜を形成して、多層反射膜付き基板を製造した。
【０１８５】
前記多層反射膜は、膜厚４．２ｎｍのＳｉ膜（高屈折率層）と、膜厚２．８ｎｍのＭｏ膜（低屈折率層）を１ぺアとし、４０ペア成膜した（膜厚の合計２８０ｎｍ）。さらに、前記保護膜は膜厚２．５ｎｍのＲｕからなる。なお、多層反射膜は、基板主表面の法線に対して、Ｓｉ膜のスパッタ粒子、Ｍｏ膜のスパッタ粒子の入射角度は３０度になるようにイオンビームスパッタリング法により成膜した。
【０１８６】
保護膜の表面状態を、Ｚｙｇｏ社製、白色干渉計の非接触表面形状測定機ＮｅｗＶｉｅｗ６３００にて測定し（測定領域：０．１４ｍｍ×０．１ｍｍ、ピクセル数：６４０×４８０）、パワースペクトル解析を行った。
【０１８７】
パワースペクトル解析の結果、空間周波数１×１０−２μｍ−１以上１μｍ−１以下におけるパワースペクトル密度が最大で１．２８×１０７ｎｍ４（空間周波数１×１０−２μｍ−１）であった。
【０１８８】
また、原子間力顕微鏡にて測定し（測定領域：１μｍ×１μｍ）、パワースペクトル解析を行った結果、空間周波数１μｍ−１以上１００μｍ−１以下におけるパワースペクトル密度が最大で１５．８ｎｍ４（空間周波数５μｍ−１）であった。より詳しくは、空間周波数１μｍ−１以上１０μｍ−１以下におけるパワースペクトル密度が最大で１５．８ｎｍ４（空間周波数５μｍ−１）、空間周波数１０μｍ−１以上１００μｍ−１以下におけるパワースペクトル密度が最大で６．７３ｎｍ４（空間周波数１０μｍ−１）であった。また、保護膜表面のＲｍｓは、０．１２６ｎｍであった。また、この保護膜表面の反射率をＥＵＶ  Ｔｅｃｈｎｏｌｏｇｙ社製ＬＰＲ１０１６により測定したところ、６５．１％と高い反射率であった。
【０１８９】
以上の結果より、マスクブランク用基板主表面のＰＳＤを本発明で規定する範囲にすることにより、その上に形成される保護膜の空間周波数１μｍ−１以上１００μｍ−１以下におけるパワースペクトル密度も、マスクブランク用基板主表面の表面状態と同様の低い値に低減できることが確認された。
【０１９０】
検査光源波長１９３ｎｍの高感度欠陥検査装置（ＫＬＡ−ＴｅｎＣｏｒ社製「Ｔｅｒｏｎ６００シリーズ」）を使用して、本実施例１の多層反射膜付き基板の保護膜表面における１３２ｍｍ×１３２ｍｍの領域を欠陥検査した。この結果、疑似欠陥を含む欠陥検出数は、合計２１，７０５個であり、従来の欠陥検出数１００，０００個超と比較して疑似欠陥が大幅に低減された。
【０１９１】
また、検査光源波長２６６ｎｍの高感度欠陥検査装置（レーザーテック社製「ＭＡＧＩＣＳ  Ｍ７３６０」を使用して、上述と同様に多層反射膜付き基板の保護膜表面における１３２ｍｍ×１３２ｍｍの領域を欠陥検査した。検査感度条件は、最高の検査感度条件とした。この結果、疑似欠陥を含む欠陥検出数は、合計２４個であった。
【０１９２】
さらに、検査光源波長１３．５ｎｍの高感度欠陥検査装置を使用して、本実施例１の多層反射膜付き基板の保護膜表面における１３２ｍｍ×１３２ｍｍの領域を欠陥検査した結果、疑似欠陥を含む欠陥検出個数が少なく、欠陥検査が容易であった。
【０１９３】
また、多層反射膜付き基板表面にＥＵＶ光（波長１３．５ｎｍ）を照射したところ、ＳＥＶＤで１５ｎｍサイズの欠陥を検出できる欠陥検査装置で障害となるＥＵＶ光の散乱（スペックル）は観察されなかった。従って、ＳＥＶＤで１５ｎｍサイズの欠陥を検出できる検査光源波長１３．５ｎｍの高感度欠陥検査装置においては、多層反射膜および保護膜からのＥＵＶ光の散乱が抑制され、スペックルによるノイズを低減できるので、多層反射膜付き基板の欠陥検査を確実に行うことができる。
【０１９４】
なお、上述のとおり、保護膜表面の空間周波数１×１０−２μｍ−１以上１μｍ−１以下におけるPSDが、１．２８×１０７ｎｍ４と、４×１０７ｎｍ４以下となっており、また、空間波長が２μｍ以上１ｍｍ以下のうねり（ローカルスロープ）も７０μｒａｄと、２００μｒａｄ以下であるので、パターン転写時のフレアによるパターンコントラスト低下も防ぐことができる。
【０１９５】
なお、本実施例１の多層反射膜付き基板の保護膜及び多層反射膜に対して、転写パターン形成領域（１４２ｍｍ×１４２ｍｍ）の外側４箇所に、上記欠陥の位置を座標管理するための基準マークを集束イオンビームにより形成した。
【０１９６】
＜ＥＵＶ露光用反射型マスクブランクの作製＞
上述した多層反射膜付き基板の多層反射膜を形成していない裏面に、ＤＣマグネトロンスパッタリング法により、裏面導電膜を形成した。当該裏面導電膜は、Ｃｒターゲットを多層反射膜付き基板の裏面に対向させ、Ａｒ＋Ｎ２ガス（Ａｒ：Ｎ２＝９０％：１０％）雰囲気中で反応性スパッタリングを行うことで形成した。ラザフォード後方散乱分析法により裏面導電膜の元素組成を測定したところ、Ｃｒ：９０原子％、Ｎ：１０原子％であった。また、裏面導電膜の膜厚は２０ｎｍであった。
【０１９７】
さらに、上述した多層反射膜付き基板の保護膜の表面に、ＤＣマグネトロンスパッタリング法により、ＴａＢＮ膜からなる吸収体膜を成膜し、反射型マスクブランクを作製した。当該吸収体膜は、ＴａＢターゲット（Ｔａ：Ｂ＝８０：２０）に多層反射膜付き基板の吸収体膜を対向させ、Ｘｅ＋Ｎ２ガス（Ｘｅ：Ｎ２＝９０％：１０％）雰囲気中で反応性スパッタリングを行うことにより形成した。
【０１９８】
ラザフォード後方散乱分析法により吸収体膜の元素組成を測定したところ、Ｔａ：８０原子％、Ｂ：１０原子％、Ｎ：１０原子％であった。また、吸収体膜の膜厚は６５ｎｍであった。なお、吸収体膜の結晶構造をＸ線回折装置（ＸＲＤ）により測定したところ、アモルファス構造であった。
【０１９９】
＜反射型マスクの作製＞
上述した吸収体膜の表面に、スピンコート法によりレジストを塗布し、加熱及び冷却工程を経て、膜厚１５０ｎｍのレジスト膜を成膜した。次いで、所望のパターンの描画及び現像工程を経て、レジストパターンを形成した。
【０２００】
当該レジストパターンをマスクにして、Ｃｌ２＋Ｈｅガスのドライエッチングにより、吸収体膜であるＴａＢＮ膜のパターニングを行い、保護膜上に吸収体パターンを形成した。その後、レジスト膜を除去し、上記と同様の薬液洗浄を行い、反射型マスクを作製した。
【０２０１】
なお、上述の描画工程においては、上記転写パターン形成領域の外側４か所に形成された基準マークを元に作成された欠陥データに基づいて、欠陥データと被転写パターン（回路パターン）データとを元に、致命欠陥が存在している箇所に吸収体パターンが配置されるように描画データを補正して、反射型マスクを作製した。得られた反射型マスクについて、高感度欠陥検査装置（ＫＬＡ−Ｔｅｎｃｏｒ社製「Ｔｅｒｏｎ６００シリーズ」）を使用して欠陥検査を行ったところ、欠陥は確認されなかった。
【０２０２】
以上のマスクブランク用基板及び多層反射膜付き基板の製造の各過程において実施したパワースペクトル解析の結果をまとめると、以下の表１の通りである。
【０２０３】
【表１】
2015148807.tif 000007
※1：空間周波数：１×１０−２μｍ−１以上１μｍ−１以下
※2：空間周波数：１μｍ−１以上１００μｍ−１以下
左／右：１μｍ−１以上１０μｍ−１以下のPSD／１０μｍ−１以上１００μｍ−１以下のPSD
※3：ＭＬ：多層反射膜
【０２０４】
上述のとおり、反射型マスクにおいて、高感度欠陥検査装置での欠陥は確認されなかったので、この反射型マスクを使用して、露光波長を使用したリソグラフィープロセスを用いた場合、反射型マスク起因の転写パターン欠陥が発生せずに半導体装置を作製することができる。
【０２０５】
（比較例１）
上述の実施例１において、ＭＲＦによる表面加工後、ＥＥＭ及びＣＡＲＥの表面加工は行わず、両面タッチ研磨を行った以外は、実施例１と同様にしてマスクブランク用基板及び多層反射膜付き基板を作製した。
【０２０６】
以上のマスクブランク用基板及び多層反射膜付き基板の製造の各過程において実施したパワースペクトル解析の結果、並びに高感度欠陥検査装置を使用しての欠陥検査結果をまとめると、以下の表２の通りである。尚、ＭＲＦ・両面タッチ研磨後のマスクブランク用基板のパワースペクトル密度の測定結果を図８（未加工）に示す。
【０２０７】
【表２】
2015148807.tif 000008
※1：空間周波数：１×１０−２μｍ−１以上１μｍ−１以下
※2：空間周波数：１μｍ−１以上１００μｍ−１以下
左／右：１μｍ−１以上１０μｍ−１以下のPSD／１０μｍ−１以上１００μｍ−１以下のPSD
※3：ＭＬ：多層反射膜
【０２０８】
上記表２の通り、マスクブランク用基板について検査光源波長１９３ｎｍの高感度欠陥検査装置（ＫＬＡ−Ｔｅｎｃｏｒ社製「Ｔｅｒｏｎ６００シリーズ」）を使用して欠陥検査を行った結果、欠陥検査途中で、疑似欠陥を含む欠陥検出数は、１００，０００個超となり、１３２ｍｍ×１３２ｍｍの領域の欠陥検査を行うことができなかった。通常の反射型マスクの製造工程においては、この時点で不合格となり研磨工程に戻されるなどしてしまい、製造コストがかさむことになる。また、検査光源波長２６６ｎｍの高感度欠陥検査装置（レーザーテック社製ＭＡＧＩＣＳ  Ｍ７３６０）を使用しての欠陥検査の結果、欠陥検出数は４６個となった。
【０２０９】
また、多層反射膜付き基板について検査光源波長１９３ｎｍの高感度欠陥検査装置（ＫＬＡ−Ｔｅｎｃｏｒ社製「Ｔｅｒｏｎ６００シリーズ」）を使用して欠陥検査を行った結果、疑似欠陥を含む欠陥検出数は、２２，８０３個と実施例１と比べて増加した。また、検査光源波長２６６ｎｍの高感度欠陥検査装置（レーザーテック社製ＭＡＧＩＣＳ  Ｍ７３６０）を使用しての欠陥検査の結果、欠陥検出数は５８個となった。
【０２１０】
さらに、検査光源波長１３．５ｎｍの高感度欠陥検査装置を使用して、本比較例１の多層反射膜付き基板の保護膜表面における１３２ｍｍ×１３２ｍｍの領域を欠陥検査した結果、疑似欠陥を含む欠陥検出数は、１００，０００個超となり、１３２ｍｍ×１３２ｍｍの領域の欠陥検査を行うことができなかった。
【０２１１】
また、多層反射膜付き基板表面にＥＵＶ光（波長１３．５ｎｍ）を照射したところ、ＳＥＶＤで１５ｎｍサイズの欠陥を検出できる欠陥検査装置で障害となるＥＵＶ光の散乱（スペックル）が強く観察された。従って、ＳＥＶＤで１５ｎｍサイズの欠陥を検出できる検査光源波長１３．５ｎｍの高感度欠陥検査装置においては、多層反射膜および保護膜からのＥＵＶ光の散乱によるスペックルが無視できず、多層反射膜付き基板の欠陥検査を行うことができない。
【０２１２】
（実施例２）
上述の実施例１において、磁気粘弾性流体研磨の加工と、洗浄工程の後、ＥＥＭによる表面加工を実施する前にアルカリ性のコロイダルシリカの研磨砥粒（平均粒径：約８０ｎｍ）を含む研磨液を使用して両面タッチ研磨を行った以外は実施例１と同様にしてマスクブランク用基板及び多層反射膜付き基板を作製した。
【０２１３】
以上のマスクブランク用基板及び多層反射膜付き基板の製造の各過程において実施したパワースペクトル解析の結果、並びに高感度欠陥検査装置を使用しての欠陥検査結果をまとめると、以下の表３の通りである。
【０２１４】
【表３】
2015148807.tif 000009
※1：空間周波数：１×１０−２μｍ−１以上１μｍ−１以下
※2：空間周波数：１μｍ−１以上１００μｍ−１以下
左／右：１μｍ−１以上１０μｍ−１以下のPSD／１０μｍ−１以上１００μｍ−１以下のPSD
※3：ＭＬ：多層反射膜
【０２１５】
尚、前記多層反射膜付き基板の保護膜表面の反射率をＥＵＶ  Ｔｅｃｎｏｌｏｇｙ社製ＬＰＲ１０１６により測定したところ、６５．２％と高い反射率であった。
【０２１６】
上記表３の通り、マスクブランク用基板について検査光源波長１９３ｎｍの高感度欠陥検査装置（ＫＬＡ−Ｔｅｎｃｏｒ社製「Ｔｅｒｏｎ６００シリーズ」）を使用して欠陥検査を行った結果、疑似欠陥を含む欠陥検出数は６，４２８個となり、実施例１と比べて欠陥検出個数は大幅に減少した。また、検査光源波長２６６ｎｍの高感度欠陥検査装置（レーザーテック社製ＭＡＧＩＣＳ  Ｍ７３６０）を使用しての欠陥検査の結果、欠陥検出数は１３個となり、実施例１の欠陥検出個数と比べて若干減少した。
【０２１７】
また、多層反射膜付き基板について検査光源波長１９３ｎｍの高感度欠陥検査装置（ＫＬＡ−Ｔｅｎｃｏｒ社製「Ｔｅｒｏｎ６００シリーズ」）を使用して欠陥検査を行った結果、疑似欠陥を含む欠陥検出数は、１１，７５４個となり、実施例１と比べて欠陥検出個数は大幅に減少した。また、検査光源波長２６６ｎｍの高感度欠陥検査装置（レーザーテック社製ＭＡＧＩＣＳ  Ｍ７３６０）を使用しての欠陥検査の結果、欠陥検出数は２０個となり実施例１と比べて若干減少した。
【０２１８】
さらに、検査光源波長１３．５ｎｍの高感度欠陥検査装置を使用して、本実施例２の多層反射膜付き基板の保護膜表面における１３２ｍｍ×１３２ｍｍの領域を欠陥検査した結果、疑似欠陥を含む欠陥検出個数が少なく、欠陥検査が容易であった。
【０２１９】
また、多層反射膜付き基板表面にＥＵＶ光（波長１３．５ｎｍ）を照射したところ、ＳＥＶＤで１５ｎｍサイズの欠陥を検出できる欠陥検査装置で障害となるＥＵＶ光の散乱（スペックル）は観察されなかった。従って、ＳＥＶＤで１５ｎｍサイズの欠陥を検出できる検査光源波長１３．５ｎｍの高感度欠陥検査装置においては、保護膜表面からのＥＵＶ光の散乱が抑制されるので、多層反射膜付き基板の欠陥検査を確実に行うことができる。
【０２２０】
（実施例３）
【０２２１】
上述の実施例１において、ＣＡＲＥの触媒をＳＵＳに変更し、王水による洗浄を硫酸洗浄（温度約６５℃）とした以外は実施例１と同様にしてマスクブランク用基板及び多層反射膜付き基板を作製した。
【０２２２】
以上のマスクブランク用基板及び多層反射膜付き基板の製造の各過程において実施したパワースペクトル解析の結果、並びに高感度欠陥検査装置を使用しての欠陥検査結果をまとめると、以下の表４の通りである。
【０２２３】
【表４】
2015148807.tif 000010
※1：空間周波数：１×１０−２μｍ−１以上１μｍ−１以下
※2：空間周波数：１μｍ−１以上１００μｍ−１以下
左／右：１μｍ−１以上１０μｍ−１以下のPSD／１０μｍ−１以上１００μｍ−１以下のPSD
※3：ＭＬ：多層反射膜
【０２２４】
尚、この保護膜表面の反射率をＥＵＶ  Ｔｅｃｎｏｌｏｇｙ社製ＬＰＲ１０１６により測定したところ、６５．０％と高い反射率であった。
【０２２５】
上記表４の通り、マスクブランク用基板について検査光源波長１９３ｎｍの高感度欠陥検査装置（ＫＬＡ−Ｔｅｎｃｏｒ社製「Ｔｅｒｏｎ６００シリーズ」）を使用して欠陥検査を行った結果、疑似欠陥を含む欠陥検出数は２０，７５５個となり、実施例１と比べて欠陥検出個数は増加したが、１００，０００個を超えることがなく、１３２ｍｍ×１３２ｍｍの領域の欠陥検査を行うことができた。検査光源波長２６６ｎｍの高感度欠陥検査装置（レーザーテック社製ＭＡＧＩＣＳ  Ｍ７３６０）を使用しての欠陥検査の結果、欠陥検出数は１８個となり、実施例１の欠陥検出個数と比べて若干増加した。
【０２２６】
また、多層反射膜付き基板について検査光源波長１９３ｎｍの高感度欠陥検査装置（ＫＬＡ−Ｔｅｎｃｏｒ社製「Ｔｅｒｏｎ６００シリーズ」）を使用して欠陥検査を行った結果、疑似欠陥を含む欠陥検出数は、２２，０１０個となり、実施例１と比べて欠陥検出個数は増加したが、１００，０００個を超えることがなく、１３２ｍｍ×１３２ｍｍの領域の欠陥検査を行うことができた。検査光源波長２６６ｎｍの高感度欠陥検査装置（レーザーテック社製ＭＡＧＩＣＳ  Ｍ７３６０）を使用しての欠陥検査の結果、欠陥検出数は２７個となり、こちらも実施例１と比べて若干増加した。
【０２２７】
さらに、検査光源波長１３．５ｎｍの高感度欠陥検査装置を使用して、本実施例３の多層反射膜付き基板の保護膜表面における１３２ｍｍ×１３２ｍｍの領域を欠陥検査した結果、疑似欠陥を含む欠陥検出個数が少なく、欠陥検査が容易であった。
【０２２８】
また、多層反射膜付き基板表面にＥＵＶ光（波長１３．５ｎｍ）を照射したところ、ＳＥＶＤで１５ｎｍサイズの欠陥を検出できる欠陥検査装置で障害となるＥＵＶ光の散乱（スペックル）は観察されなかった。従って、ＳＥＶＤで１５ｎｍサイズの欠陥を検出できる検査光源波長１３．５ｎｍの高感度欠陥検査装置においては、保護膜表面からのＥＵＶ光の散乱が抑制されるので、多層反射膜付き基板の欠陥検査を確実に行うことができる。
【符号の説明】
【０２２９】
１０  マスクブランク用基板
２０  多層反射膜付き基板
２１  多層反射膜
２２  保護膜
２３  裏面導電膜
２４  吸収体膜
２７  吸収体パターン
３０  反射型マスクブランク
４０  反射型マスク
１００  ＣＡＲＥ（触媒基準エッチング）加工装置
１２４  処理槽
１２６  触媒定盤
１２８  ガラス基板（被加工物）
１３０  基板ホルダ
１３２  回転軸
１４０  基材
１４２  白金（触媒）
１７０  ヒータ
１７２  熱交換器
１７４  処理液供給ノズル
１７６  流体流路
【図１】
2015148807.tif 000011
【図２】
2015148807.tif 000012
【図３】
2015148807.tif 000013
【図４】
2015148807.tif 000014
【図５】
2015148807.tif 000015
【図６】
2015148807.tif 000016
【図７】
2015148807.tif 000017
【図８】
2015148807.tif 000018